"成分A下記構造式1で表される基を2つ以上有する化合物、成分B下記一般式2で表される化合物、成分C色材、及び成分D水、を含有するインク組成物。構造式1中、Ra及びRbは各々独立に、炭素数1~4のアルキル基を表し、Ra及びRbは互いに結合して4~6員環を形成してもよい。一般式2中、Rb1及びRb2は各々独立に、水素原子、アルキル基、アリール基、アルケニル基、又は複素環化合物から水素原子を1つ除いた残基を表し、Rb1及びRb2は互いに結合して環を形成してもよい。Yb1及びYb2は各々独立に、-O-、-S-、-NRb3-Rb3は水素原子、アルキル基、アリール基又はアルケニル基を表す。、-Se-、-CCH32-及び-CH=CH-からなる群より選ばれる二価の基を表す。Gb1及びGb2は各々独立に、水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Gb1及びGb2は互いに結合して環を形成してもよい。ただしGb1及びGb2が環を形成する場合、環中に-C-、-C=S-、-NR12-R12は水素原子、アルキル基又はアリール基を表す。、-N=CR13-R13は水素原子、アルキル基又はアリール基を表す。、-O-及び-S-からなる群より選ばれる2価の連結基を含んでいてもよい。Rb1、Rb2、Yb1、Yb2、Gb1及びGb2の少なくとも1つは、1以上の親水性基により置換されている。前記一般式2で表される化合物が、下記一般式2-aで表される化合物である、請求項1に記載のインク組成物。一般式2-a中、Gb1 ́及びGb2 ́はそれぞれ、前記一般式2におけるGb1及びGb2より水素原子を一つ除いた残基であり、Xb1は単結合、-C-、-C=S-、-NR12-R12は水素原子、アルキル基又はアリール基を表す。、-N=CR13-R13は水素原子、アルキル基又はアリール基を表す。、-O-又は-S-であり、複数存在するXb1は同一であっても異なっていてもよく、nb1は1以上の整数である。Rb1、Rb2、Yb1及びYb2は、それぞれ前記一般式2におけるRb1、Rb2、Yb1及びYb2と同様である。Rb1、Rb2、Yb1、Yb2、Gb1 ́、Gb2 ́及びXb1の少なくとも1つは1以上の親水性基により置換されている。前記一般式2で表される化合物が、下記一般式2―bで表される化合物である、請求項1に記載のインク組成物。一般式2―b中、Ab1は炭化水素環を有する化合物又は複素環を有する化合物から水素原子を2nb2個除いた残基であり、R4bは水素原子、アルキル基又はアリール基を表し、R4bが複数存在する場合、R4bは同一であっても互いに異なっていてもよい。nb2は0以上の整数である。ただし、一般式2-bにおけるAb1と5員環とを連結する二重結合は、Ab1中の炭素原子において結合している。Rb1、Rb2、Yb1、Yb2、Ab1及びR4bの少なくとも1つは1以上の親水性基により置換されている。前記一般式2で表される化合物が、下記一般式2―cで表される化合物である、請求項1~請求項3のいずれか1項に記載のインク組成物。一般式2-c中、Zb1は-CONRi-、-NRi-、-O-、又は-S-を表し、Riは水素原子、アルキル基又はアリール基を表す。Rhは水素原子、アルキル基又はアリール基を表す。Rb1、Rb2、Yb1及びYb2は、前記一般式と同様のものを表す。Rb1、Rb2、Yb1、Yb2、Zb1及びRhの少なくとも1つは1以上の親水性基により置換されている。前記親水性基が、-COOH、-NHSO2R4、-CONHCOR4及び-CONHSO2R4R4はアルキル基、アリール基又はアラルキル基を表すからなる群より選ばれる少なくとも1種の基又はその塩である、請求項1~請求項4のいずれか1項に記載のインク組成物。前記成分Aが、前記構造式1で表される基を側鎖に有する高分子化合物である、請求項1~請求項5のいずれか1項に記載のインク組成物。前記構造式1で表される基を側鎖に有する高分子化合物の重量平均分子量が5,000~200,000である、請求項6に記載のインク組成物。前記インク組成物における成分Dの含有量が10~97質量である、請求項1~請求項7のいずれか1項に記載のインク組成物。更に成分E水溶性有機溶剤を含有する、請求項1~請求項8のいずれか1項に記載のインク組成物。請求項1~請求項9のいずれか1項に記載のインク組成物を記録媒体に付与するインク付与工程と、前記インク組成物に活性エネルギー線を照射する照射工程と、を含む画像形成方法。請求項10に記載された画像形成方法によって記録された印画物。しかしながら、光重合開始剤を用いる技術である特許文献1は、添加された光重合開始剤の分解物や未反応残存物が硬化膜に残ることで膜物性や印刷物に悪影響を及ぼす懸念があるため、十分な量の光重合開始剤を使用できない場合があり、印刷された画像の密着性や耐溶剤性に未だ改良の余地がある。また、インク組成物を硬化させる光源としてLEDを用いた場合、LEDの波長領域によってはインク組成物の硬化反応が不十分となり、画像の密着性や耐溶剤性が十分に得られない等の問題がある。さらに、インク組成物の吐出性や保存安定性についてもさらなる改良の余地がある。したがって、LEDでの露光により記録した画像の密着性、耐溶剤性、吐出性および保存安定性が良好なインク組成物が切望されている。本発明が解決しようとする課題は、上記の事情に照らし、インクジェット法により画像を記録する際の吐出性に優れ、LEDでの露光により記録した画像の耐溶剤性及び基材との密着性に優れ、かつインク組成物の保存安定性にも優れたインク組成物を提供することである。前記課題を解決するための具体的手段は以下の通りである。項1.成分A構造式1で表される基を2つ以上有する化合物、成分B一般式2で表される化合物、成分C色材、及び成分D水、を含有するインク組成物。構造式1中、Ra及びRbは各々独立に、炭素数1~4のアルキル基を表し、Ra及びRbは互いに結合して4~6員環を形成してもよい。一般式2中、Rb1及びRb2は各々独立に水素原子、アルキル基、アリール基、アルケニル基、又は複素環化合物から水素原子を1つ除いた残基を表し、Rb1及びRb2は互いに結合して環を形成してもよい。Yb1及びYb2は各々独立に-O-、-S-、-NRb3-Rb3は水素原子、アルキル基、アリール基又はアルケニル基を表す。、-Se-、-CCH32-及び-CH=CH-からなる群より選ばれる二価の基を表す。Gb1及びGb2は各々独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Gb1及びGb2は互いに結合して環を形成してもよい。ただしGb1及びGb2が環を形成する場合、環中に-C-、-C=S-、-NR12-R12は水素原子、アルキル基又はアリール基を表す。、-N=CR13-R13は水素原子、アルキル基又はアリール基を表す。、-O-及び-S-からなる群より選ばれる2価の連結基を含んでいてもよい。Rb1、Rb2、Yb1、Yb2、Gb1及びGb2の少なくとも1つは1以上の親水性基により置換されている。項2.前記一般式2で表される化合物が、下記一般式2-aで表される化合物である、項1に記載のインク組成物。一般式2-a中、Gb1 ́及びGb2 ́はそれぞれ、前記一般式2におけるGb1及びGb2より水素原子を一つ除いた残基であり、Xb1は単結合、-C-、-C=S-、-NR12-R12は水素原子、アルキル基又はアリール基を表す。、-N=CR13-R13は水素原子、アルキル基又はアリール基を表す。、-O-又は-S-であり、複数存在するXb1は同一であっても異なっていてもよく、nb1は1以上の整数である。Rb1、Rb2、Yb1及びYb2は、それぞれ前記一般式2におけるRb1、Rb2、Yb1及びYb2と同様である。Rb1、Rb2、Yb1、Yb2、Gb1 ́、Gb2 ́及びXb1の少なくとも1つは1以上の親水性基により置換されている。項3.前記一般式2で表される化合物が、下記一般式2―bで表される化合物である、項1に記載のインク組成物。一般式2―b中、Ab1は炭化水素環を有する化合物又は複素環を有する化合物から水素原子を2nb2個除いた残基であり、R4bは水素原子、アルキル基又はアリール基を表し、R4bが複数存在する場合、R4bは同一であっても互いに異なっていてもよい。nb2は0以上の整数である。ただし、一般式2-bにおけるAb1と5員環とを連結する二重結合は、Ab1中の炭素原子において結合している。Rb1、Rb2、Yb1、Yb2、Ab1及びR4bの少なくとも1つは1以上の親水性基により置換されている。項4.前記一般式2で表される化合物が一般式2―cで表される化合物である、項1~項3のいずれか1項に記載のインク組成物。一般式2-c中、Zb1は-CONRi-、-NRi-、-O-、又は-S-を表し、Riは水素原子、アルキル基又はアリール基を表す。Rhは水素原子、アルキル基又はアリール基を表す。Rb1、Rb2、Yb1及びYb2は、前記一般式と同様のものを表す。Rb1、Rb2、Yb1、Yb2、Zb1及びRhの少なくとも1つは1以上の親水性基により置換されている。項5.前記親水性基が、-COOH、-NHSO2R4、-CONHCOR4又は-CONHSO2R4R4はアルキル基、アリール基又はアラルキル基を表すからなる群より選ばれる少なくとも1種の基又はその塩である、項1~項4のいずれか1項に記載のインク組成物。項6.前記成分Aが、前記構造式1で表される基を側鎖に有する高分子化合物である、項1~項5のいずれか1項に記載のインク組成物。項7.前記前記構造式1で表される基を側鎖に有する高分子化合物の重量平均分子量が5,000~200,000である、項6に記載のインク組成物。項8.前記インク組成物における成分Dの含有量が10~97質量である、項1~項7のいずれか1項に記載のインク組成物。項9.更に成分E水溶性有機溶剤を含有する、項1~項8のいずれか1項に記載のインク組成物。項10.項1~項9のいずれか1項に記載のインク組成物を記録媒体に付与するインク付与工程と、前記インク組成物に活性エネルギー線を照射する照射工程と、を含む画像形成方法。項11.項10に記載された画像形成方法によって記録された印画物。本発明によれば、インクジェット法により画像を記録する際の吐出性に優れ、LEDでの露光により記録した画像の耐溶剤性及び基材との密着性に優れ、かつインク組成物の保存安定性にも優れたインク組成物を提供することができる。≪インク組成物≫インク組成物は、成分A構造式1で表される基を2つ以上有する化合物、成分B一般式2で表される化合物、成分C色材、及び成分D水、を含有することを特徴とする。なお、本明細書において~とは、その前後に記載される数値を下限値及び上限値として含む意味で使用される。構造式1中、Ra及びRbは各々独立に、炭素数1~4のアルキル基を表し、Ra及びRbは互いに結合して4~6員環を形成してもよい。なお、構造式1における波線は、成分Aにおける結合位置を表す。以下、構造式1における波線は同義である。一般式2中、Rb1及びRb2は各々独立に水素原子、アルキル基、アリール基、アルケニル基、又は複素環化合物から水素原子を1つ除いた残基を表し、Rb1及びRb2は互いに結合して環を形成してもよい。Yb1及びYb2は各々独立に-O-、-S-、-NRb3-Rb3は水素原子、アルキル基、アリール基又はアルケニル基を表す。、-Se-、-CCH32-及び-CH=CH-からなる群より選ばれる二価の基を表す。Gb1及びGb2は各々独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Gb1及びGb2は互いに結合して環を形成してもよい。ただしGb1及びGb2が環を形成する場合、環中に-C-、-C=S-、-NR12-R12は水素原子、アルキル基又はアリール基を表す。、-N=CR13-R13は水素原子、アルキル基又はアリール基を表す。、-O-及び-S-からなる群より選ばれる2価の連結基を含んでいてもよい。Rb1、Rb2、Yb1、Yb2、Gb1及びGb2の少なくとも1つは1以上の親水性基により置換されている。本発明者らは、インク組成物が、構造式1で表される基を2以上有する特定の化合物、一般式2で表される構造を有する特定の化合物、色材、及び、水を用いることで、インクジェット法により画像を記録する際の吐出性に優れ、LEDでの露光により記録した画像の耐溶剤性及び基材との密着性に優れ、かつインク組成物の保存安定性にも優れた効果が得られることを見出した。本発明のメカニズムは明らかではないが、発明者は以下のように推察する。本発明では、一般式2の構造を有する特定の化合物を用いることにより、LED光を露光光源として用いた場合の吸収効率が向上することにより光反応性が向上し、耐溶剤性や基材密着性に優れた画像が形成できたと考えている。さらに一般式1の構造を有する特定の化合物と一般式2の構造を有する特定の化合物の相溶性および水を構成成分とする水性媒体への優れた溶解性から、良好な保存安定性と吐出安定性を達成できたと考えられる。以下、本発明のインク組成物について詳細に説明する。<成分A構造式1で表される基を2つ以上有する化合物>本発明に用いられる下記構造式1で表される基を2つ以上有する化合物は、1で表される基を2つ以上有する化合物であれば制限することなく使用できる。また、式1で表される基を2つ以上有する化合物を使用することで、別途モノマーを用いなくても、後述するようにインク組成物の架橋反応を進めることができる。構造式1中、Ra及びRbは各々独立に炭素数1~4のアルキル基を表し、Ra及びRbは互いに結合して4~6員環を形成してもよい。構造式1において、Ra及びRbは置換基を有していても、置換基を有していなくてもよいが、置換基を有していないことが好ましい。Ra及びRbは各々独立に炭素数1~4のアルキル基を表し、直鎖構造であっても分岐構造であってもよい。具体的には、メチル基、エチル基、プロピル基、イソプロピル基、ブチル基、イソブチル基、sec-ブチル基、t-ブチル基等を表す。Ra及びRbは互いに結合して4~6員環を形成してもよい。インク組成物を硬化した後の耐溶剤性及び基材への密着性等といった、インク硬化膜の膜物性の観点から、Ra及びRbは各々独立に、炭素数1~2のアルキル基、即ち、メチル基、又は、エチル基であることが好ましく、メチル基であることが特に好ましい。また、Ra及びRbが互いに結合して4~6員環を形成する場合は、5~6員環であることが好ましく、6員環であることがより好ましい。また、4~6員環を形成する場合は、脂環構造を有することが好ましい。本発明の成分Aは、水溶性、又は、水分散性であることが好ましく、成分Aの1gを30ml未満の水で溶解、又は、分散できることが好ましく、20ml未満の水で溶解、又は、分散できることがより好ましく、10ml未満の水で溶解、又は、分散できることが特に好ましい。本発明の効果をさらに向上させる観点から、成分Aは水溶性基を有することが好ましい。成分Aが有していてもよい水溶性基は、成分Aの化合物に水溶性もしくは水分散性を持たせることが可能な基であれば限定されない。成分Aが有してもよい水溶性基としては、カルボキシル基の塩、スルホ基の塩、リン酸基、リン酸基の塩、ホスホン酸基、ホスホン酸基の塩、及び4級アンモニウム塩からなる群から選ばれる基であることが好ましい。塩としては、金属塩やオニウム塩等が挙げられる。成分Aが有していてもよい水溶性基としては、カルボキシル基の塩、スルホ基の塩、リン酸基、リン酸基の塩、ホスホン酸基及びホスホン酸基の塩からなる群から選ばれる基であることがさらに好ましく、カルボキシル基の塩及びスルホ基の塩からなる群から選ばれる基であることが特に好ましく、カルボキシル基の塩であることが最も好ましい。カルボキシル基の金属塩としては、カルボキシル基のアルカリ金属塩であることが好ましい。具体例としては、-COOLi、-COONa、-COOK、等が挙げられ、-COONa、-COOK等であることが好ましい。カルボキシル基のオニウム塩としては、カルボキシル基のアンモニウム塩や、ピリジニウム塩、ホスホニウム塩等が挙げられ、アンモニウム塩であることが好ましい。具体例としては、カルボキシル基のテトラアルキルアンモニウム塩、カルボキシル基のトリアルキルアリールアンモニウム塩等が挙げられ、カルボキシル基のテトラアルキルアンモニウム塩であることが好ましい。アンモニウム塩を形成するアルキル基としては炭素数1~4のアルキル基が好ましく、アリール基としてはフェニル基が好ましい。スルホ基の金属塩としては、スルホ基のアルカリ金属塩であることが好ましい。具体例としては、-SO3Li、-SO3Na、-SO3K、等が挙げられ、-SO3Na、-SO3Kであることが好ましい。スルホ基のオニウム塩としては、スルホ基のアンモニウム塩や、ピリジニウム塩、ホスホニウム塩等が挙げられ、アンモニウム塩であることが好ましい。具体例としては、スルホ基のテトラアルキルアンモニウム塩、スルホ基のトリアルキルアリールアンモニウム塩等が挙げられ、スルホ基のテトラアルキルアンモニウム塩であることが好ましい。アンモニウム塩を形成するアルキル基としては炭素数1~4のアルキル基が好ましく、アリール基としてはフェニル基が好ましい。リン酸基の金属塩としては、リン酸基のアルカリ金属塩であることが好ましい。具体例としては、リン酸基のナトリウム塩やカリウム塩等が挙げられ、リン酸基のナトリウム塩であることが好ましい。リン酸基のオニウム塩としては、リン酸基のアンモニウム塩や、ピリジニウム塩、ホスホニウム塩等が挙げられ、アンモニウム塩であることが好ましい。具体例としては、リン酸基のテトラアルキルアンモニウム塩、リン酸基のトリアルキルアリールアンモニウム塩等が挙げられ、リン酸基のテトラアルキルアンモニウム塩であることが好ましい。アンモニウム塩を形成するアルキル基としては炭素数1~4のアルキル基が好ましく、アリール基としてはフェニル基が好ましい。ホスホン酸基の金属塩としては、ホスホン酸基のアルカリ金属塩であることが好ましい。具体例としては、ホスホン酸基のナトリウム塩やカリウム塩等が挙げられ、ホスホン酸基のナトリウム塩であることが好ましい。ホスホン酸基のオニウム塩としては、ホスホン酸基のアンモニウム塩や、ピリジニウム塩、ホスホニウム塩等が挙げられ、アンモニウム塩であることが好ましい。具体例としては、ホスホン酸基のテトラアルキルアンモニウム塩、ホスホン酸のトリアルキルアリールアンモニウム塩等が挙げられ、ホスホン酸基のテトラアルキルアンモニウム塩であることが好ましい。アンモニウム塩を形成するアルキル基としては炭素数1~4のアルキル基が好ましく、アリール基としてはフェニル基が好ましい。4級アンモニウム塩としては、4級アンモニウムイオンとハロゲン化物イオンからなる塩、4級アンモニウムイオンとスルホン酸イオン、リン酸イオン、ホスホン酸イオン等の有機アニオンからなる塩、4級アンモニウムイオンとBF4-、PF6-、SbF6-等のフッ素原子を含有するアニオンからなる塩等が挙げられ、4級アンモニウムイオンとハロゲン化物イオンからなる塩であることが好ましい。4級アンモニウムイオンとしては、トリアルキルアンモニウム構造を有していることが好ましく、前記アルキル基の炭素数は1~10であることが好ましく、1~5であることがさらに好ましい。具体的にはトリメチルアンモニウム構造又はトリエチルアンモニウム構造を有していることが好ましい。4級アンモニウム塩の具体例としては、-NCH33Cl-、-NC2H53Cl-、-NC4H93Cl-等が挙げられ、-NCH33Cl-又は-NC2H53Cl-等であることが好ましい。なお、成分Aが有していてもよい水溶性基の個数は、限定的でなく、例えば1個でも複数でもよく、その数は、水溶性基の種類、分子量等に応じて適宜選択される。成分Aは、分子量300~2,000の低分子化合物であっても、重量平均分子量5,000以上の高分子化合物であってもよい。インク組成物を硬化した後の耐溶剤性及び基材への密着性等の観点から、成分Aは重量平均分子量が5,000以上の高分子化合物であることが好ましい。成分Aが、分子量300~2,000の低分子化合物である場合、成分Aの1分子中に、構造式1で表される基は2~6有することが好ましく、2~4であることがより好ましく、2~3であることがさらに好ましく、2であることが特に好ましい。成分Aが分子量300~2,000の低分子化合物である場合、以下の一般式1-Lで表される化合物であることが好ましい。式1-Lにおいて、Ra及びRbは各々独立に炭素数1~4のアルキル基を表し、Ra及びRbは互いに結合して4~6員環を形成してもよい。Qはg価の連結基を表す。gは2以上の整数を表す。式1-Lにおいて、Ra及びRbは各々独立に炭素数1~4のアルキル基を表し、Ra及びRbは互いに結合して4~6員環を形成してもよい。式1-LにおけるRa及びRbは、既述の式1におけるRa及びRbとして例示したものと好ましい例示も含めて同様である。式1-Lにおいて、Qはg価の連結基を表す。Qは水溶性基を有するg価の連結基であることが好ましく、Qは水溶性基で置換された炭化水素からg個の水素原子が除去された残基であることがさらに好ましい。Qが水溶性基で置換された炭化水素からg個の水素原子が除去された残基である場合、前記炭化水素中にはエーテル基、エステル基、アミノ基、アミド結合、シリルエーテル基、チオール基等が存在していてもよい。前記炭化水素の炭素数は1~30であることが好ましく、1~20であることがより好ましい。前記炭化水素は芳香族炭化水素であることが好ましく、芳香族炭化水素としてはベンゼン、ナフタレン等が挙げられる。式1-Lにおいて、gは2以上の整数を表し、2~6であることが好ましく、2~4であることがより好ましく、2~3であることがさらに好ましく、2であることが特に好ましい。成分Aが分子量300~2,000の低分子化合物である場合、本発明では以下の化合物1-1~1-3を好ましく用いることができる。成分Aが、重量平均分子量5,000以上の高分子化合物である場合、成分Aの1分子中に、前記構造式1で表される基を2つ以上含有していればよく、構造式1で表される基の数に特に制限はないが、2つ以上500以下が好ましく、10以上200以下がさらに好ましい。また成分Aが高分子化合物である場合、構造式1で表される基の少なくとも1つが高分子化合物の側鎖に存在することが好ましく、構造式1で表される基の2つ以上が高分子化合物の側鎖に存在することがより好ましい。成分Aが高分子化合物である場合、成分Aの重量平均分子量は5,000~200,000であることが好ましく、7,000~100,000であることがより好ましく、10,000~50,000であることがさらに好ましく、10,000~40,000であることが特に好ましい。なお、重量平均分子量は、ゲル透過クロマトグラフGPCで測定される。GPCは、HLC-8020GPC東ソー株製を用い、カラムとしてTSKgelSuperHZM-H、TSKgelSuperHZ4000、TSKgelSuperHZ200東ソー株製、4.6mmID×15cmを、溶離液としてTHFテトラヒドロフランを用いる。成分Aが、重量平均分子量5,000以上の高分子化合物である場合、高分子化合物の側鎖または末端に構造式1で表される基を有する高分子化合物であれば、その他の高分子構造に限定はなく、ポリアクリレート、ポリエステル、ポリエチレンイミン、ポリスチレン等の高分子構造を使用することができる。成分Aは、ポリアクリレート構造を有することが好ましい。成分Aが高分子化合物である場合、成分Aは下記一般式1 ́で表される構造を含む高分子化合物であることが好ましい。一般式1 ́において、Ra及びRbは各々独立に炭素数1~4のアルキル基を表し、Ra及びRbは互いに結合して4~6員環を形成してもよい。Rcは水素原子又はメチル基を表す。Zは-COO-、-CONRd-を表し、Rdは水素原子または炭素数1~4のアルキル基を表す。Xは2価の有機基を表す。一般式1 ́において、Ra及びRbは各々独立に炭素数1~4のアルキル基を表し、Ra及びRbは互いに結合して4~6員環を形成してもよい。式1 ́におけるRa及びRbは、既述の式1におけるRa及びRbとして例示したものと好ましい例示も含めて同様である。一般式1 ́において、Rcは水素原子又はメチル基を表す。Rcはメチル基であることが好ましい。一般式1 ́において、Zは-COO-、-CONRd-を表す。Zは-COO-であることが好ましい。また、Rdは水素原子または炭素数1~4のアルキル基を表す。炭素数1~4のアルキル基は、直鎖構造であっても分岐構造であってもよい。具体的には、メチル基、エチル基、プロピル基、イソプロピル基、ブチル基、イソブチル基、sec-ブチル基、t-ブチル基を表す。Rdは水素原子または炭素数1~2のアルキル基、即ち、メチル基、又は、エチル基であることが好ましく、水素原子であることが特に好ましい。なお、Rdは置換基を有していても、置換基を有していなくてもよいが、置換基を有していないことが好ましい。一般式1 ́において、Xは2価の有機基を表す。2価の有機基としてはアルキレン基であることが好ましい。前記アルキレン基は直鎖構造であっても分岐構造であっても環状構造であってもよい。また、アルキレン基中には、エーテル結合、エステル結合、アミド結合、ウレタン結合、アリーレン基が存在していてもよい。Xがアルキレン基である場合の炭素数は2~20であることが好ましく、炭素数2~12であることがより好ましく、炭素数2~8であることがさらに好ましい。一般式1 ́において、Ra及びRbは各々独立に炭素数1~2のアルキル基であり、Rcはメチル基であり、Zは-COO-であり、Xは炭素数2~12のアルキレン基であることが好ましい。成分Aが上記一般式1 ́で表される構造を含む高分子化合物である場合、成分Aにおける一般式1 ́の繰り返し単位の共重合比は、成分Aに対し、10~90質量であることが好ましく、25~80質量であることがさらに好ましく、30~75質量であることが特に好ましい。成分Aが上記一般式1 ́で表される構造を含む高分子化合物である場合、当該高分子化合物は下記一般式1 ́-Mで表される単量体を重合して得られる高分子化合物であることが好ましい。前記重合は一般式1 ́-Mで表される単量体と水溶性基を有する単量体とを共重合したものであることが好ましい。一般式1 ́-MにおけるRa、Rb、Rc、Z、及びXは、既述の一般式1 ́における定義と好ましい例示も含めて同様である。一般式1 ́-Mで表される単量体の好ましい例としては以下の化合物1-1-1~1-1-16を挙げることができるが、本発明はこれらに限定されない。成分Aが高分子化合物である場合、当該高分子化合物は前記一般式1 ́で表される構造に加えて、下記一般式1 ́-C1で表される構造を有することが好ましい。前記一般式1 ́-C1において、Rcyは水素原子またはメチル基を表す。Zyは-COO-、-CONRdy-または単結合を表し、Rdyは水素原子または炭素数1~4のアルキル基を表す。Ryは単結合または2価の有機基を表す。Aは水溶性基を表す。一般式1 ́-C1において、Rcyは水素原子またはメチル基を表し、水素原子であることが好ましい。一般式1 ́-C1において、Zyは-COO-、-CONRdy-または単結合を表し、-COO-であることが好ましい。Rdyは水素原子または炭素数1~4のアルキル基を表す。炭素数1~4のアルキル基は、直鎖構造であっても分岐構造であってもよい。具体的には、メチル基、エチル基、プロピル基、イソプロピル基、ブチル基、イソブチル基、sec-ブチル基、t-ブチル基を表す。Rdyは水素原子または炭素数1~2のアルキル基、即ち、メチル基、又は、エチル基であることが好ましく、水素原子であることが特に好ましい。なお、Rdyは置換基を有していても、置換基を有していなくてもよいが、置換基を有していないことが好ましい。一般式1 ́-C1において、Ryは単結合または2価の有機基を表す。Ryが2価の有機基である場合、前記2価の有機基は、炭素数1~20のアルキレン基、炭素数6~20のアリーレン基又は炭素数7~20のアラルキレン基であることが好ましい。これらの基は置換基を有していても、置換基を有していなくてもよい。また、これらの基の中には、エーテル結合、エステル結合、アミド結合、ウレタン結合が存在していてもよい。Ryが炭素数1~20のアルキレン基である場合、前記アルキレン基は直鎖構造であっても分岐構造であっても環状構造であってもよい。Ryがアルキレン基である場合の炭素数は2~12であることがより好ましく、炭素数2~8であることがさらに好ましい。Ryのアルキレン基の具体例としては、-CH2-、-C2H4-、-CCH32-CH2-、-CH2CCH32CH2-、-C6H12-、C4H7C4H9C4H8-、C18H36、1,4-trans-シクロヘキシレン基、-C2H4-OCO-C2H4-、-C2H4-OCO-、-C2H4-O-C5H10-、-CH2-O-C5H9C5H11-、-C2H4-CONH-C2H4-、-C2H4-CONH-、-C4H8-OCONH-C6H12-、-CH2-OCONHC10H20-等を挙げることができる。Ryが炭素数6~20のアリーレン基である場合、前記アリーレン基の炭素数は6~18であることが好ましく、6~14であることがさらに好ましく、6~10であることが最も好ましい。Ryのアリーレン基の具体例としては、フェニレン基、ビフェニレン基、-C6H4-CO-C6H4-、ナフチレン基等を挙げることができる。Ryが炭素数7~20のアラルキレン基である場合、前記アラルキレン基の炭素数は7~18であることが好ましく、7~14であることがさらに好ましく、7~10であることが最も好ましい。アラルキレン基の具体例としては、-C3H6-C6H4-、-C2H4-C6H4-C6H4-、-CH2-C6H4-C6H4-C2H4-、-C2H4-OCO-C6H4-等を挙げることができる。一般式1 ́-C1におけるAは水溶性基を表し、-COOM1、-SO3M1、-POOM22、-OPOOM22であることが好ましく、-COOM1、又は-SO3M1であることがより好ましく、-COOM1であることが最も好ましい。M1はアルカリ金属またはオニウムイオンを表し、アルカリ金属であることが好ましい。M1として具体的には、リチウム原子、ナトリウム原子、カリウム原子、アンモニウムイオン等が挙げられる。M2は水素原子、アルカリ金属またはオニウムイオンを表し、水素原子であることが好ましい。M2として具体的には、水素原子、リチウム原子、ナトリウム原子、カリウム原子、アンモニウムイオン等が挙げられる。Aとしては-COOM1、又は-SO3M1であり、M1がアルカリ金属であることが好ましく、-COOM1であり、M1がアルカリ金属であることがより好ましい。一般式1 ́-C1において、Rcyは水素原子であり、Zyは-COO-であり、Ryは単結合、炭素数2~8のアルキレン基又は炭素数6~10のアリーレン基であり、Aは-COOM1、又は-SO3M1であることが好ましい。成分Aが上記一般式1 ́-C1で表される構造を含む高分子化合物である場合、成分Aにおける一般式1 ́-C1の繰り返し単位の共重合比は、成分Aに対し、10~70質量であることが好ましく、12~60質量であることがさらに好ましく、15~50質量であることが特に好ましい。上記一般式1 ́-C1で表される構造は、一般式1 ́-C1-Mで表される単量体を重合して得ることができる。一般式1 ́-C1-Mにおいて、Rcy、Zy、Ry、Aは、それぞれ前記一般式1 ́-C1における定義と好ましい範囲も含めて同様である。一般式1 ́-C1-Mで表される単量体の好ましい例としては以下の化合物1 ́-C1-1~1 ́-C1-15を挙げることができるが、本発明はこれらに限定されない。本発明の成分Aが高分子化合物である場合、前記一般式1 ́-Mで表される単量体および前記一般式1 ́-C1-Mに代表される構造を有する単量体に加えて、他の共重合成分を用いてもよい。他の共重合成分としては、スチレン、p-メトキシスチレン、メチルメタアクリレート、エチルメタアクリレート、アリルメタアクリレート、ブチルメタアクリレート、ヘキシルメタアクリレート、2-エチルヘキシルメタアクリレート、オクチルメタアクリレート、デシルメタアクリレート、ステアリルメタアクリレート、シクロヘキシルメタアクリレート、ボルニルメタアクリレート、イソボルニルメタアクリレート、ベンジルメタアクリレート、2-エチヘキシルジグリコールメタアクリレート、ブトキシエチルメタアクリレート、ブトシキメチルメタアクリレート、3-メトキシブチルメタアクリレート、2-2-メトキシエトキシエチルメタアクリレート、2-2-ブトキシエトキシエチルメタアクリレート、2,2,2-テトラフルオロエチルメタアクリレート、1H,1H,2H,2H-パーフルオロデシルメタアクリレート、4-ブチルフェニルメタアクリレート、フェニルメタアクリレート、2,4,5-テトラメチルフェニルメタアクリレート、4-クロロフェニルメタアクリレート、フェノキシメチルメタアクリレート、フェノキシエチルメタアクリレート、グリシジルメタアクリレート、グリシジロキシブチルメタアクリレート、グリシジロキシエチルメタアクリレート、グリシジロキシプロピルメタアクリレート、テトラヒドロフルフリルメタアクリレート、2-ヒドロキシエチルメタアクリレート、3-ヒドロキシプロピルメタアクリレート、2-ヒドロキシプロピルメタアクリレート、2-ヒドロキシブチルメタアクリレート、4-ヒドロキシブチルメタアクリレート、3-ヒドロキシプロピルメタアクリレート、ブトキシジエチレングリコールメタアクリレート、トリフルオロエチルメタアクリレート、ペルフルオロオクチルエチルメタアクリレート、2-ヒドロキシ-3-フェノキシプロピルメタアクリレート、メタアクリルアミド、N-ブチルメタアクリルアミド、N-p-ヒドロキシフェニルメタアクリルアミド、p-スルファモイルフェニルメタアクリルアミド等が挙げられる。共重合し得る単量体としては、メチルメタアクリレート、エチルメタアクリレート、ブチルメタアクリレート、ヘキシルメタアクリレート、2-エチルヘキシルメタアクリレート等の炭素数1~8程度のアルキルメタアクリレートが好ましい。なお、上記以外の公知のモノマーを、必要に応じて使用することもできる。成分Aとして、以下の化合物A-1~A-11を挙げることができるが、本願はこれに限定されない。本発明において、成分Aとして、A-1~A-9を好ましく使用することができ、A-1~A-3及びA-7~A-9がさらに好ましく、A-1、A-2及びA-7が特に好ましい。本発明における成分Aやその前駆体は、一般的には公知慣用の方法により製造することができる。例えば、例示化合物1-1~1-3のような低分子化合物は、米国特許公開公報US2009/0224203A1、Synlett13巻2172~2176頁2009年、JournalofPolymerSciencePartA-1PolymerChemistry10巻6号1687~1699頁1972年等に記載の方法を参考にして製造できる。例示化合物1-1-1~1-1-16のような高分子化合物の前駆体となるアクリレート類は、特開昭52-988号公報、特開平4-251258号公報、Macromolecules39巻1585~1691頁2006年等に記載の方法を参考にして製造できる。例示化合物2-1-1~2-1-15のような高分子化合物の前駆体となる化合物は、いずれも市販の化合物、または、市販の化合物の酸性基をアルカリ金属の水酸化物等により中和したものである。例示化合物A-1~A-11のような高分子化合物は、前記の前駆体を公知の重合方法により重合し、必要に応じて酸性基をアルカリ金属の水酸化物等により中和することにより得ることができ、例えば、特開昭52-988号公報、特開昭55-154970号公報、Langmuir18巻14号5414~5421頁2002年等に記載の重合方法準じた方法で製造することができる。成分Aのインク組成物中における含有量としては、1~50質量が好ましく、3~35質量がより好ましく、5~20質量がさらに好ましい。<成分B一般式2で表される化合物>本発明に用いられる下記一般式2で表される化合物は、一般式2で表される化合物であれば制限することなく使用できる。一般式2中、Rb1及びRb2は各々独立に水素原子、アルキル基、アリール基、アルケニル基、又は複素環化合物から水素原子を1つ除いた残基を表し、Rb1及びRb2は互いに結合して環を形成してもよい。Yb1及びYb2は各々独立に-O-、-S-、-NRb3-Rb3は水素原子、アルキル基、アリール基又はアルケニル基を表す。、-Se-、-CCH32-及び-CH=CH-からなる群より選ばれる二価の基を表す。Gb1及びGb2は各々独立に水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Gb1及びGb2は互いに結合して環を形成してもよい。ただしGb1及びGb2が環を形成する場合、環中に-C-、-C=S-、-NR12-R12は水素原子、アルキル基又はアリール基を表す。、-N=CR13-R13は水素原子、アルキル基又はアリール基を表す。、-O-及び-S-からなる群より選ばれる2価の連結基を含んでいてもよい。Rb1、Rb2、Yb1、Yb2、Gb1及びGb2の少なくとも1つは1以上の親水性基により置換されている。Rb1及びRb2は各々独立に水素原子、アルキル基、アリール基、アルケニル基、又は複素環化合物から水素原子を1つ除いた残基を表し、Rb1及びRb2は互いに結合して環を形成してもよい。前記アルキル基、アリール基、アルケニル基、及び複素環化合物から水素原子を1つ除いた残基は、置換基を有していても、置換基を有していなくてもよい。Rb1及びRb2は各々独立に水素原子、アルキル基又はアルケニル基であることが好ましく、水素原子又はアルキル基であることがさらに好ましい。Rb1及びRb2の少なくとも一方がアルキル基である場合、炭素数1~12のアルキル基であることが好ましく、炭素数1~4のアルキル基であることがさらに好ましい。アルキル基としては、例えば、メチル基、エチル基、プロピル基、イソプロピル基、ブチル基、イソブチル基、sec-ブチル基、tert-ブチル基、ペンチル基、イソペンチル基、ネオペンチル基、1-エチルプロピル基、ヘキシル基、イソヘキシル基、1,1-ジメチルブチル基、2,2-ジメチルブチル基、3,3-ジメチルブチル基、2-エチルブチル基、ヘプチル基、オクチル基、ノニル基、デシル基などが挙げられる。Rb1及びRb2の少なくとも一方がアリール基である場合、炭素数6~20のアリール基であることが好ましく、炭素数6~10のアリール基であることがさらに好ましい。アリール基としては、例えば、フェニル基、ナフチル基、アントリル基、フェナントリル基、アセナフチレニル基、ビフェニリル基などが挙げられる。なかでも、フェニル基、1-ナフチル基、2-ナフチル基などが挙げられる。Rb1及びRb2の少なくとも一方がアルケニル基である場合、炭素数2~12のアルケニル基であることが好ましく、炭素数2~6のアルケニル基であることがさらに好ましい。アルケニル基としては、例えば、エテニル基、1-プロペニル基、2-プロペニル基、2-メチル-1-プロペニル基、1-ブテニル基、2-ブテニル基、3-ブテニル基、3-メチル-2-ブテニル基、1-ペンテニル基、2-ペンテニル基、3-ペンテニル基、4-ペンテニル基、4-メチル-3-ペンテニル基、1-ヘキセニル基、3-ヘキセニル基、5-ヘキセニル基、1-ヘプテニル基、1-オクテニル基などが挙げられる。Rb1及びRb2の少なくとも一方が複素環化合物から水素原子を1つ除いた残基以後、複素環基とも称するである場合、環構成原子として炭素原子以外に酸素原子、硫黄原子および窒素原子から選ばれるヘテロ原子を1ないし4個含有する5~7員の単環式非芳香族複素環基および縮合非芳香族複素環基等が挙げられる。該縮合非芳香族複素環基としては、例えば、これら5~7員の単環式非芳香族複素環基と、1ないし2個の窒素原子を含む6員環、ベンゼン環または1個の硫黄原子を含む5員環とが縮合した基等が挙げられる。非芳香族複素環基には、橋かけ環式のものも含まれる。非芳香族複素環基の具体的な例としては、ピロリジニル例、1-ピロリジニル、2-ピロリジニル、3-ピロリジニル、ピペリジニル例、ピペリジノ、モルホリニル例、モルホリノ、チオモルホリニル例、チオモルホリノ、ピペラジニル例、1-ピペラジニル、ヘキサメチレンイミニル例、ヘキサメチレンイミン-1-イル、オキサゾリジニル例、オキサゾリジン-3-イル、チアゾリジニル例、チアゾリジン-3-イル、イミダゾリジニル例、イミダゾリジン-3-イル、オキソイミダゾリジニル例、2-オキソイミダゾリジン-1-イル、ジオキソイミダゾリジニル例、2,4-ジオキソイミダゾリジン-3-イル、ジオキソオキサゾリジニル例、2,4-ジオキソオキサゾリジン-3-イル、2,4-ジオキソオキサゾリジン-5-イル、2,4-ジオキソオキサゾリジン-1-イル、ジオキソチアゾリジニル例、2,4-ジオキソチアゾリジン-3-イル、2,4-ジオキソチアゾリジン-5-イル、ジオキソイソインドリニル例、1,3-ジオキソイソインドリン-2-イル、オキソオキサジアゾリジニル例、5-オキソオキサジアゾリジン-3-イル、オキソチアジアゾリジニル例、5-オキソチアジアゾリジン-3-イル、オキソピペラジニル例、3-オキソピペラジン-1-イル、ジオキソピペラジニル例、2,3-ジオキソピペラジン-1-イル、2,5-ジオキソピペラジン-1-イル、オキソジオキソリル例、2-オキソ-1,3-ジオキソール-4-イル、オキソジオキソラニル例、2-オキソ-1,3-ジオキソラン-4-イル、3-オキソ-1,3-ジヒドロ-2-ベンゾフラニル例、3-オキソ-1,3-ジヒドロ-2-ベンゾフラン-1-イル、オキソジヒドロオキサジアゾリル例、5-オキソ-4,5-ジヒドロ-1,2,4-オキサジアゾール-3-イル、オキソジヒドロピラゾリル例、5-オキソ-4,5-ジヒドロ-1H-ピラゾール-3-イル、4-オキソ-2-チオキソ-1,3-チアゾリジン-5-イル、4-オキソ-2-チオキソ-1,3-オキサゾリジン-5-イル、テトラヒドロピラニル例、4-テトラヒドロピラニル、4-オキソ-4,5,6,7-テトラヒドロ-1-ベンゾフラニル例、4-オキソ-4,5,6,7-テトラヒドロ-1-ベンゾフラン-3-イル、1,3-ジオキソテトラヒドロイミダゾ[1,5-aピリジニル、1,32H,5H-ジオキソ-10,10a-ジヒドロイミダゾ[1,5-b]イソキノリニル、アザビシクロオクチル例、1-アザビシクロ[2.2.2]オクタン-2-イル、1-アザビシクロ[2.2.2]オクタン-3-イルなどが挙げられる。Rb1及びRb2が互いに結合して環を形成する場合は、ベンゼン環またはナフタレン環を形成することが好ましく、ベンゼン環を形成することがより好ましい。さらにRb1及びRb2が互いに結合して形成した環構造は置換基により置換されていても良く、好ましい置換基としては、ハロゲン原子例えば、フッ素、塩素、臭素等、メチル、エチル、n-プロピル、イソプロピル、n-ブチル、t-ブチル等の炭素数1~12個のアルキル基、フェニル基、ナフチル基等の炭素数6~10個のアリール基、炭素数3~10個のアリル基、メトキシ基、エトキシ基等の炭素数1~6個のアルコキシ基が挙げられる。Yb1及びYb2は各々独立に-O-、-S-、-NRb3-Rb3は水素原子、アルキル基、アリール基又はアルケニル基を表す。、-Se-、-CCH32-及び-CH=CH-からなる群より選ばれる二価の基を表す。前記アルキル基、アリール基及びアルケニル基は、置換基を有していても、置換基を有していなくてもよい。Yb1及びYb2は各々独立に-O-、-S-又は-NRb3-であることが好ましく、-S-又は-NRb3-であることがさらに好ましく、-S-であることが最も好ましい。Rb3がアルキル基である場合、炭素数は1~8であることが好ましく、1~4であることがさらに好ましい。Rb3がアリール基である場合、炭素数は6~10であることが好ましく、6であることがさらに好ましい。Rb3がアルケニル基である場合、炭素数は2~8であることが好ましく、2~4であることがさらに好ましい。Gb1及びGb2は各々独立に、水素原子、シアノ基、アミド基、アルコキシカルボニル基、アリールオキシカルボニル基、アシル基、アリールカルボニル基、アルキルスルファニル基、アリールスルファニル基、アルキルスルホニル基、アリールスルホニル基又はフルオロアルキルスルホニル基を表し、Gb1及びGb2は互いに結合して環を形成してもよい。ただしGb1及びGb2が環を形成する場合、環中に-C-、-C=S-、-NR12-R12は水素原子、アルキル基又はアリール基を表す。、-N=CR13-R13は水素原子、アルキル基又はアリール基を表す。、-O-及び-S-からなる群より選ばれる2価の連結基を含んでいてもよい。前記アミド基、アルコキシカルボニル基、アリールオキシカルボニル基、アシル基、アリールカルボニル基、アルキルスルファニル基、アリールスルファニル基、アルキルスルホニル基、アリールスルホニル基及びフルオロアルキルスルホニル基は置換基を有していても、置換基を有していなくてもよい。Gb1及びGb2は各々独立に、アミド基、アシル基又はアルキルスルファニル基であることが好ましく、アミド基又はアルキルスルファニル基であることがさらに好ましい。Gb1及びGb2の少なくとも一方がアルコキシカルボニル基である場合、炭素数は2~8であることが好ましく、2~4であることがさらに好ましい。Gb1及びGb2の少なくとも一方がアリールオキシカルボニル基である場合、炭素数は7~15であることが好ましく、7~11であることがさらに好ましい。Gb1及びGb2の少なくとも一方がアシル基である場合、炭素数は2~8であることが好ましく、2~4であることがさらに好ましい。Gb1及びGb2の少なくとも一方がアリールカルボニル基である場合、炭素数は7~15であることが好ましく、7~11であることがさらに好ましい。Gb1及びGb2の少なくとも一方がアルキルスルファニル基である場合、炭素数は1~8であることが好ましく、1~4であることがさらに好ましい。Gb1及びGb2の少なくとも一方がアリールスルファニル基である場合、炭素数は6~14であることが好ましく、6~10であることがさらに好ましい。Gb1及びGb2の少なくとも一方がアルキルスルホニル基である場合、炭素数は1~8であることが好ましく、1~4であることがさらに好ましい。Gb1及びGb2の少なくとも一方がアリールスルホニル基である場合、炭素数は6~14であることが好ましく、6~10であることがさらに好ましい。Gb1及びGb2の少なくとも一方がフルオロアルキルスルホニル基である場合、炭素数は1~8であることが好ましく、1~4であることがさらに好ましい。R12がアルキル基である場合、炭素数は1~8であることが好ましく、1~4であることがさらに好ましい。R12がアリール基である場合、炭素数は6~14であることが好ましく、6~10であることがさらに好ましい。前記R12におけるアルキル基及びアリール基は置換基を有していても有していなくてもよい。R13がアルキル基である場合、炭素数は1~8であることが好ましく、1~4であることがさらに好ましい。R13がアリール基である場合、炭素数は6~14であることが好ましく、6~10であることがさらに好ましい。前記R13におけるアルキル基及びアリール基は置換基を有していても有していなくてもよい。Gb1及びGb2が互いに結合して環を形成する場合の環としては、通常メロシアニン色素で酸性核として用いられるもので、例えば以下のものを挙げることができる。11,3-ジカルボニル核、例えば1,3-インダンジオン、1,3-シクロヘキサンジオン、5,5-ジメチル-1,3-シクロヘキサンジオン、1,3-ジオキサン-4,6-ジオン、2ピラゾリノン核、例えば3-メチル-1-フェニル-2-ピラゾリン-5-オン、1-フェニル-2-ピラゾリン-5-オン、1-2-ベンゾチアゾリン-3-メチル-2-ピラゾリン-5-オン、3イソオキサゾリノン核、例えば3-フェニル-2-イソオキサゾリン-5-オン、3-メチル-2-イソオキサゾリン-5-オン等、4オキシインドール核、例えば1-アルキル-2,3-ジヒドロ-2-オキシインドール、52,4,6-トリケトヘキサヒドロピリミジン核、例えばバルビツル酸又は2-チオバルビツル酸及びその誘導体。かかる誘導体としては、1-メチル、1-エチル等の1-アルキル体、1,3-ジエチル、1,3-ジブチル等の1,3-ジアルキル体、1,3-ジフェニル、1,3-ジp-クロロフェニル、1,3-ジp-エトキシカルボニルフェニル等の1,3-ジアリール体、1-エチル-3-フェニル等の1-アルキル-3-アリール体の他に、1-アリル-3-カルボキシペンチル、1,3-ビスカルボキルペンチル、1-カルボキルプロピル-3-フェニル、1-カルボキシプロピル-3-4-ヒドロキシフェニル、1-カルボキシフェニル-3-フェニル、1,3-ビスカルボキシフェニル、1-アリル-3-{2-N-フェニルスルフェモイルエチル}、1-エチル-3-{2-N-ベンゾイルスルファモイルエチル}、1,3-ビスヒドロキシフェニル、1-アリル-3-{2-ベンゼンスルホニルアミノスルホニルエチル}など1位及び/又は3位に官能基を有するもの、62-チオ-2,4-チアゾリジンジオン核、例えばローダニン及びその誘導体。かかる誘導体としては3-エチルローダニン、3-アリルローダニン等の3-アルキルローダニン、3-フェニルスーダニン等の3-アリ-ルローダニン、3-カルボキシメチルローダニン、3-カルボキシエチルローダニン等の3-カルボキシアルキルローダニン、3-カルボキシフェニルローダニン等の3-カルボキシアリールローダニン等が挙げられる。72-チオ-2,4-オキサゾリジンジオン2-チオ-2,4-3H,5H-オキサゾールジオン核、例えば2-エチル-2-チオ-2,4-オキサゾリジンジオン、8チアナフテノン核、例えば32H-チアナフテノン及び32H-チアナフテノン-1,1-ジオキサイド、92-チオ-2,5-チアゾリジンジオン核、例えば3-エチル-2-チオ-2,5-チアゾリジンジオン、102,4-チアゾリジンジオン核、例えば2,4-チアゾリジンジオン、3-エチル-2,4-チアゾリジンジオン、3-フェニル-2,4-チアゾリジンジオン、11チアゾリジノン核、例えば4-チアゾリジノン、3-エチル-4-チアゾリジノン、124-チアゾリノン核、例えば2-エチルメルカプト-5-チアゾリン-4-オン、2-アルキルフェニルアミノ-5-チアゾリン-4-オン、132-イミノ-2-オキソゾリン-4-オン凝ヒダントイン核、142,4-イミダゾリジンジオンヒダントイン核、例えば、2,4-イミダゾリジンジオン、3-エチル-2,4-イミダゾリジンジオン、152-チオ-2,4-イミダゾリジンジオン2-チオヒダントイン核、例えば2-チオ-2,4-イミダゾリジンジオン、3-エチル-2-チオ-2,4-イミダゾリジンジオン、162-イミダゾリン-5-オン核、例えば2-n-プロピル-メルカプト-2-イミダゾリン-5-オン、17フラン-5-オン、184-ヒドロキシ-21H-キノリノン核もしくは4-ヒドロキシ-21H-ピリジノン核、例えばN-メチル-4-ヒドロキシ-21H-キノリノン、N-n-ブチル-4-ヒドロキシ-21H-キノリノン、N-メチル-4-ヒドロキシ-21H-ピリジノン、19置換もしくは非置換の4-ヒドロキシ-2H-ピラン-2-オン、4-ヒドロキシクマリン、20置換もしくは非置換のチオインドキシル、例えば5-メチルチオインドキシル。これらの酸性核として用いられるものの中でも、11,3-ジカルボニル核、2ピラゾリノン核、52,4,6-トリケトヘキサヒドロピリミジン核、62-チオ-2,4-チアゾリジンジオン核、72-チオ-2,4-オキサゾリジンジオン2-チオ-2,4-3H,5H-オキサゾールジオン核が好ましく、バルビツル酸又は2-チオバルビツル酸及びその誘導体に代表される52,4,6-トリケトヘキサヒドロピリミジン核が特に好ましい。前記一般式2の化合物におけるGb1及びGb2が互いに結合して環を形成する場合、一般式2は一般式2-aの構造となる。前記成分Bは、一般式2-aで表される化合物であることが好ましい。一般式2-a中、Gb1 ́及びGb2 ́はそれぞれ、前記Gb1及び前記Gb2より水素原子を一つ除いた残基であり、Xb1は単結合、-C-、-C=S-、-NR12-R12は水素原子、アルキル基又はアリール基を表す。、-N=CR13-R13は水素原子、アルキル基又はアリール基を表す。、-O-又は-S-であり、複数存在するXb1は同一であっても異なっていてもよく、nb1は1以上の整数である。Rb1、Rb2、Yb1及びYb2は前記一般式2におけるRb1、Rb2、Yb1及びYb2と同様である。Rb1、Rb2、Yb1、Yb2、Gb1 ́、Gb2 ́及びXb1の少なくとも1つは1以上の親水性基により置換されている。nb1は1以上の整数であり、1~4の整数であることが好ましく、1~2の整数であることがさらに好ましい。前記一般式2で表される化合物のうち、好ましい化合物は、一般式2-bとして表すこともできる。一般式2―b中、Ab1は炭化水素環を有する化合物又は複素環を有する化合物から水素原子を2nb2個除いた残基であり、R4bは水素原子、アルキル基又はアリール基を表し、R4bが複数存在する場合、R4bは同一であっても互いに異なっていてもよい。nb2は0以上の整数である。ただし、一般式2-bにおけるAb1と5員環とを連結する二重結合は、Ab1中の炭素原子において結合している。Rb1、Rb2、Yb1、Yb2、Ab1及びR4bの少なくとも1つは1以上の親水性基により置換されている。前記Ab1における炭化水素環を有する化合物は、炭化水素環を有していればよく、単環の炭化水素環を有する化合物、炭化水素環と炭化水素環が縮環した化合物、複素環と炭化水素環が縮環した化合物等が挙げられる。前記Ab1における複素環を有する化合物は、複素環を有していればよく、単環の複素環を有する化合物、炭化水素環と複素環が縮環した化合物、複素環と複素環が縮環した化合物等が挙げられる。前記炭化水素環を有する化合物又は複素環を有する化合物の具体例としては、前述した通常メロシアニン色素で酸性核として用いられる化合物が挙げられる。前記R4bがアルキル基である場合の炭素数は1~8が好ましく、1~4であることがさらに好ましい。前記R4bがアリール基である場合の炭素数は6~14が好ましく、6~10であることがさらに好ましい。前記R4bにおけるアルキル基及びアリール基は置換基を有していても有していなくてもよい。nb2は0以上の整数であり、0~4の整数であることが好ましく、0~2の整数であることがさらに好ましい。前記一般式2は一般式2―cであることがさらに好ましい。一般式2-c中、Zb1は-CONRi-、-NRi-、-O-、又は-S-を表し、Riは水素原子、アルキル基又はアリール基を表す。Rhは水素原子、アルキル基又はアリール基を表す。Rb1、Rb2、Yb1及びYb2は、それぞれ前記一般式2と同様のものを表す。Rb1、Rb2、Yb1、Yb2、Zb1及びRhの少なくとも1つは1以上の親水性基により置換されている。前記Riがアルキル基である場合の炭素数は1~8が好ましく、2~4であることがさらに好ましい。前記Riがアリール基である場合の炭素数は6~14が好ましく、6~10であることがさらに好ましい。前記Riにおけるアルキル基及びアリール基は置換基を有していても有していなくてもよい。前記Rhがアルキル基である場合の炭素数は1~8が好ましく、2~4であることがさらに好ましい。前記Rhがアリール基である場合の炭素数は6~14が好ましく、6~10であることがさらに好ましい。前記Rhにおけるアルキル基及びアリール基は置換基を有していても有していなくてもよい。前記一般式2において、Rb1、Rb2、Yb1、Yb2、Gb1及びGb2の少なくとも1つは1以上の親水性基により置換されている。一般式2の親水性基としては-COOH、-NHSO2R4、-CONHCOR4又は-CONHSO2R4R4はアルキル基、アリール基又はアラルキル基を表すからなる群より選ばれる少なくとも1種の基又はその塩が挙げられ、-COOHまたはその塩であることがより好ましく、特に好ましい態様として-COOHの塩が挙げられる。前記一般式2-aにおけるGb1 ́、Gb2 ́及びXb1、前記一般式2-bにおけるAb1及びRb並びに前記一般式2-cにおけるZb1及びRhが親水性基を有する場合の親水性基も、好ましい範囲も含めて、上述の一般式2の親水性基であることが好ましい。一般式2の親水性基が塩を形成する場合の対カチオンとしては、アルカリ金属またはオニウムイオンが挙げられ、アルカリ金属が好ましい。具体的には、リチウム原子、ナトリウム原子、カリウム原子、アンモニウムイオン等が挙げられる。本発明で用いることのできる一般式2で表わされる化合物は、公知の方法を用いて合成することができる。代表的な合成法は例えばティーエッチジェームズ著ザセオリーオブフォトグラフィックプロセスT.H.James編TheTheoryofPhotographicProcess第4版、MacmillanCo.,NewYork1977、エフエムハマー著ザシアニンダイズアンドリレイティドコムパウンズF.M.Hamer著TheCyanineDyesandRelatedCompoundsJohnWileySonsCo.,NewYork1964及び特開昭61-203443号明細書等を参考にして合成することができる。本発明で用いることのできる一般式2で表わされる化合物の具体例としては、下記の化合物が挙げられるが、本発明はこれらに制限されない。成分Bのインク組成物中における含有量としては、0.1~20質量が好ましく、0.3~15質量がより好ましく、0.5~10質量がさらに好ましい。<成分C色材>本発明のインク組成物は、成分C色材を含有する。本発明に用いることができる色材としては、特に制限はなく、顔料、水溶性染料、分散染料等の公知の着色剤から任意に選択して使用することができる。この中でも、着色剤としては、耐候性に優れ、色再現性に富む点から、顔料を含むことがより好ましい。顔料顔料としては、特に制限はなく、目的に応じて適宜選択することができ、例えば、公知の有機顔料及び無機顔料などが挙げられ、また、染料で染色した樹脂粒子、市販の顔料分散体や表面処理された顔料例えば、顔料を分散媒として水、液状有機化合物や不溶性の樹脂等に分散させたもの、及び、樹脂や顔料誘導体等で顔料表面を処理したもの等も挙げられる。なお、前記顔料としては、例えば、伊藤征司郎編顔料の辞典2000年、朝倉書店発行、橋本勲著有機顔料ハンドブック2006年、カラーオフィス発行、W.Herbst,K.Hunger編IndustrialOrganicPigments1992年、Wiley-VHC発行、特開2002-12607号公報、特開2002-188025号公報、特開2003-26978号公報、特開2003-342503号公報、特開2009-235370号公報に記載のものが挙げられる。前記有機顔料及び無機顔料としては、例えば、黄色顔料、赤色顔料、マゼンタ顔料、青色顔料、シアン顔料、緑色顔料、橙色顔料、紫色顔料、褐色顔料、黒色顔料、白色顔料等が挙げられる。前記黄色顔料としては、C.I.ピグメントイエロー1、2、3、4、5、10、65、73、74、75、97、98、111、116、130、167、205等のモノアゾ顔料、61、62、100、168、169、183、191、206、209、212等のモノアゾレーキ顔料、12、13、14、16、17、55、63、77、81、83、106、124、126、127、152、155、170、172、174、176、214、219等のジスアゾ顔料、24、99、108、193、199等のアントラキノン顔料、60等のモノアゾピラゾロン顔料、93、95、128、166等の縮合アゾ顔料、109、110、139、173、185等のイソインドリン顔料、120、151、154、175、180、181、194等のベンズイミダゾロン顔料、117、129、150、153等のアゾメチン金属錯体顔料、138等のキノフタロン顔料、213等のキノキサリン顔料が好ましい。前記赤色又はマゼンタ顔料としては、C.I.ピグメントレッド193等のモノアゾレーキ顔料、38等のジスアゾ顔料、2、5、8、9、10、11、12、14、15、16、17、18、22、23、31、32、112、114、146、147、150、170、184、187、188、210、213、238、245、253、256、258、266、268、269等のナフトールAS顔料、3、4、6等のβ-ナフトール顔料、49、53、68等のβ-ナフトールレーキ顔料、237、239、247等のナフトールASレーキ顔料、41等のピラゾロン顔料、48、52、57、58、63、64:1、200等のBONAレーキ顔料、81:1、169、172等のキサンテンレーキ顔料、88、181、279等のチオインジゴ顔料、123、149、178、179、190、224等のペリレン顔料、144、166、214、220、221、242、262等の縮合アゾ顔料、168、177、182、226、263等のアントラキノン顔料、83等のアントラキノンレーキ顔料、171、175、176、185、208等のベンズイミダゾロン顔料、122、202C.I.ピグメントバイオレット19との混合物を含む、207、209等のキナクリドン顔料、254、255、264、270、272等のジケトピロロピロール顔料、257、271等のアゾメチン金属錯体顔料が好ましい。前記青色又はシアン顔料としては、C.I.ピグメントブルー25、26等のナフトールAS顔料、15、15:1、15:2、15:3、15:4、15:6、16、17:1、75、79等のフタロシアニン顔料、1、24:1、56、61、62等の染付けレーキ顔料、60等のアントラキノン系顔料、63等のインジゴ顔料、80等のジオキサジン顔料が好ましい。前記緑色顔料としては、C.I.ピグメントグリーン1、4等の染付けレーキ顔料、7、36等のフタロシアニン顔料、8等のアゾメチン金属錯体顔料が好ましい。前記橙色顔料としては、C.I.ピグメントオレンジ1等のモノアゾ顔料、2、3、5等のβ-ナフトール顔料、4、24、38、74等のナフトールAS顔料、13、34等のピラゾロン顔料、36、60、62、64、72等のベンズイミダゾロン顔料、15、16等のジスアゾ顔料、17、46等のβ-ナフトールレーキ顔料、19等のナフタレンスルホン酸レーキ顔料、43等のペリノン顔料、48、49等のキナクリドン顔料、51等のアントラキノン系顔料、61等のイソインドリノン顔料、66等のイソインドリン系顔料、68等のアゾメチン金属錯体顔料、71、73、81等のジケトピロロピロール顔料が好ましい。前記褐色顔料としては、C.I.ピグメントブラウン5等のBONAレーキ顔料、23、41、42等の縮合アゾ顔料、25、32等のベンズイミダゾロン顔料が好ましい。前記紫色顔料としては、C.I.ピグメントバイオレット1、2、3、27等の染付けレーキ顔料、13、17、25、50等のナフトールAS顔料、5:1等のアントラキノンレーキ顔料、19等のキナクリドン顔料、23、37等のジオキサジン顔料、29等のペリレン顔料、32等のベンズイミダゾロン顔料、38等のチオインジゴ顔料が好ましい。前記黒色顔料としては、C.I.ピグメントブラック1等のインダジン顔料、7であるカーボンブラック、10であるグラファイト、11であるマグネタイト、20等のアントラキノン顔料、31、32等のペリレン顔料が好ましい。前記白色顔料としては、C.I.ピグメントホワイト4である酸化亜鉛、6である酸化チタン、7である硫化亜鉛、12である酸化ジルコニウムジルコニウムホワイト、18である炭酸カルシウム、19である酸化アルミニウム酸化ケイ素カオリンクレー、21又は22である硫酸バリウム、23である水酸化アルミニウムアルミナホワイト、27である酸化ケイ素、28であるケイ酸カルシウムが好ましい。白色顔料に使用される無機粒子は単体でもよいし、ケイ素、アルミニウム、ジルコニウム、チタン等の酸化物や有機金属化合物、有機化合物との複合粒子であってもよい。中でも前記酸化チタンは、他の白色顔料と比べて比重が小さい、屈折率が大きい、隠蔽力や着色力が大きい、酸やアルカリ、その他の環境に対する耐久性にも優れていることから、好適に使用される。なお、前記酸化チタンに加えて他の白色顔料上述した白色顔料以外のものであってもよい。を併用してもよい。顔料粒子の体積平均粒径は、好ましくは0.005~0.5μm、より好ましくは0.01~0.45μm、更に好ましくは0.015~0.4μmとなるよう、顔料、分散剤、媒体の選定、分散条件、ろ過条件を設定することが好ましい。なお、本発明においては、粒子の平均粒子径及び粒径分布は、ナノトラック粒度分布測定装置UPA-EX150日機装株製等の市販の粒径測定装置を用いて、動的光散乱法により体積平均粒径を測定することにより求められるものである。水溶性染料本発明に用いることができる水溶性染料としては、例えば酸性染料や直接染料が挙げられる。酸性染料、直接染料は、可溶化基として、酸性基をもつ構造となっている。酸性基としては、スルホン酸基およびその塩、カルボン酸基およびその塩、リン酸基およびその塩が挙げられる。酸性基の数はひとつでも複数でもよく、組み合わせでもよい。水溶性染料が含有する発色団の化学構造としては、アゾ系、フタロシアニン系、トリフェニルメタン系、キサンテン系、ピラゾロン系、ニトロ系、スチルベン系、キノリン系、メチン系、チアゾール系、キノンイミン系、インジゴイド系、ローダミン系、アントラキノン系、アンスラキノン系のものなどが挙げられる。以下に限定されるものではないが、好ましい油溶性染料の具体例としては、例えば、C.I.アシッドイエロー19、C.I.アシッドレッド37、C.I.アシッドブルー62、C.I.アシッドオレンジ10、C.I.アシッドブルー83、C.I.アシッドブラック01、C.I.ダイレクトイエロー44、C.I.ダイレクトイエロー142、C.I.ダイレクトイエロー12、C.I.ダイレクトブルー15、C.I.ダイレクトブルー25、C.I.ダイレクトブルー249、C.I.ダイレクトレッド81、C.I.ダイレクトレッド9、C.I.ダイレクトレッド31、C.I.ダイレクトブラック154、C.I.ダイレクトブラック17等が挙げられる。分散染料また、本発明においては、分散染料を用いることもできる。分散染料の好ましい具体例としては、C.I.ディスパースイエロー5、42、54、64、79、82、83、93、99、100、119、122、124、126、160、184:1、186、198、199、201、204、224及び237;C.I.ディスパーズオレンジ13、29、31:1、33、49、54、55、66、73、118、119及び163;C.I.ディスパーズレッド54、60、72、73、86、88、91、92、93、111、126、127、134、135、143、145、152、153、154、159、164、167:1、177、181、204、206、207、221、239、240、258、277、278、283、311、323、343、348、356及び362;C.I.ディスパーズバイオレット33;C.I.ディスパーズブルー56、60、73、87、113、128、143、148、154、158、165、165:1、165:2、176、183、185、197、198、201、214、224、225、257、266、267、287、354、358、365及び368;並びにC.I.ディスパーズグリーン6:1及び9等が挙げられる。本発明に用いることができる着色剤は、1種単独で用いてもよいし、2種以上を併用してもよい。成分Cのインク組成物中における含有量は、着色剤の物性比重、着色力や色味等、インク組成物を何色組み合わせて印刷物を作製するかといった条件により適宜選択することができるが、インク組成物全体の質量に対して、0.1~30質量であることが好ましく、0.5~20質量であることがより好ましい。分散剤色材として顔料を用いる場合には、顔料粒子を調製する際に、必要に応じて顔料分散剤を用いてもよく、用いることのできる顔料分散剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤、あるいはスチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた2種以上の単量体からなるブロック共重合体、ランダム共重合体およびこれらの塩を挙げることができる。また、本発明のインク組成物には、自己分散顔料を用いることもできる。本発明でいう自己分散顔料とは、分散剤なしで分散が可能な顔料を指し、特に好ましくは、表面に極性基を有している顔料粒子である。本発明でいう表面に極性基を有する顔料粒子とは、顔料粒子表面に直接極性基で修飾させた顔料、あるいは有機顔料母核を有する有機物で直接に又はジョイントを介して極性基が結合しているもの以下、顔料誘導体というをいう。極性基としては、例えば、スルホン酸基、カルボン酸基、燐酸基、硼酸基、水酸基が挙げられるが、好ましくはスルホン酸基、カルボン酸基であり、更に好ましくは、スルホン酸基である。このような表面に極性基を有する顔料粒子を得る方法としては、例えば、WO97/48769号公報、特開平10-110129号公報、特開平11-246807号公報、特開平11-57458号公報、同11-189739号公報、特開平11-323232号公報、特開2000-265094公報等に記載の顔料粒子表面を適当な酸化剤で酸化させることにより、顔料表面の少なくとも一部に、スルホン酸基もしくはその塩といった極性基を導入する方法が挙げられる。具体的には、カーボンブラックを濃硝酸で酸化したり、カラー顔料の場合は、スルフォランやN-メチル-2-ピロリドン中で、スルファミン酸、スルフォン化ピリジン塩、アミド硫酸などで酸化することにより調製することができる。これらの反応で、酸化が進みすぎ、水溶性となってしまった物は除去、精製することにより、顔料分散体を得ることができる。また、酸化によりスルフォン酸基を表面に導入した場合は、酸性基を必要に応じて、塩基性化合物を用いて中和してもよい。そのほかの表面に極性基を有する顔料粒子を得る方法としては、特開平11-49974号公報、特開2000-273383公報、同2000-303014公報等に記載の顔料誘導体をミリングなどの処理で顔料粒子表面に吸着させる方法、特願2000-377068、同2001-1495、同2001-234966に記載の顔料を顔料誘導体と共に溶媒で溶解した後、貧溶媒中で晶析させる方法等を挙げることができ、いずれの方法でも容易に、表面に極性基を有する顔料粒子を得ることができる。顔料表面における極性基は、フリーでも塩の状態でも良いし、あるいはカウンター塩を有していても良い。カウンター塩としては、例えば、無機塩リチウム、ナトリウム、カリウム、マグネシウム、カルシウム、アルミニウム、ニッケル、アンモニウム、有機塩トリエチルアンモニウム、ジエチルアンモニウム、ピリジニウム、トリエタノールアンモニウム等が挙げられ、好ましくは1価の価数を有するカウンター塩である。顔料の分散方法としては、例えば、ボールミル、サンドミル、アトライター、ロールミル、アジテーター、ヘンシェルミキサー、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルタを使用することも好ましい。インク組成物中の分散剤の好ましい添加量は、インク組成物中における顔料の質量をP、インク組成物中における高分子分散剤の質量をDとした場合、その質量比D/Pが、0.01≦D/P≦2.0であることが好ましく、0.03≦D/P≦1.5であることがより好ましく、0.05≦D/P≦0.6であることが更に好ましい。さらに、分散時には、分散剤に加えて、一般にシナジストと呼ばれる分散助剤例えば、ルーブリゾール社より市販されているSOLSPERSEシリーズの5000、12000、22000、BASFジャパン社より市販されているEFKA6745等や、各種界面活性剤、消泡剤を添加して、顔料の分散性、濡れ性を向上させることも好ましい。本発明において、顔料の分散を行う場合には、顔料と分散剤とを混合した後、極性有機溶媒に添加して分散する、又は、極性有機溶媒と分散剤とを混合した後、顔料を添加して分散することが好ましい。分散には、例えば、ボールミル、ビーズミル、サンドミル、ソルトミル、アトライター、ロールミル、アジテーター、ヘンシェルミキサー、コロイドミル、超音波ホモジナイザー、パールミル、湿式ジェットミル、ペイントシェーカー等の各分散装置を用いることができる。中でもビーズミル分散装置は、分散性に優れるので好ましい。ビーズミル分散を行う際に使用するビーズは、好ましくは0.01~3.0mm、より好ましくは0.05~1.5mm、更に好ましくは0.1~1.0mmの体積平均径を有するものを用いることにより、安定性に優れた顔料分散物を得ることができる。<成分D水>本発明のインク組成物は、水を含有する。水としては、不純物を含まないイオン交換水、蒸留水などを用いることが好ましい。本発明のインク組成物における水の含有量は、10~97質量であることが好ましく、30~95質量であることがさらに好ましく、35~93質量であることがもっとも好ましい。<その他の添加剤>本発明のインク組成物には、必須成分である成分A~成分Dに加えて、本発明の効果を損なわない限りにおいて、公知の添加剤を併用することができる。以下、インク組成物に使用しうる添加剤について説明する。成分E水溶性有機溶剤本発明のインク組成物は、水を含有するが、目的に応じて、溶媒中に、さらに、水溶性有機溶剤を併用することが好ましい。ここで水溶性有機溶剤とは、25°Cの水に対する溶解度が10質量以上である有機溶剤をいう。本発明で用いることのできる水溶性有機溶剤としては、例えば、アルコール類例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等、多価アルコール類例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール、2-メチルプロパンジオール等、多価アルコールエーテル類例えば、エチレングリコールモノメチルエーテル、エチレングリコールモノエチルエーテル、エチレングリコールモノブチルエーテル、ジエチレングリコールモノエチルエーテル、ジエチレングリコールモノメチルエーテル、ジエチレングリコールモノブチルエーテル、プロピレングリコールモノメチルエーテル、プロピレングリコールモノブチルエーテル、トリプロピレングリコールモノメチルエーテル、ジプロピレングリコールモノメチルエーテル、ジプロピレングリコールジメチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等、アミン類例えば、エタノールアミン、ジエタノールアミン、トリエタノールアミン、N-メチルジエタノールアミン、N-エチルジエタノールアミン、モルホリン、N-エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等、アミド類例えば、ホルムアミド、N,N-ジメチルホルムアミド、N,N-ジメチルアセトアミド等、複素環類例えば、2-ピロリドン、N-メチル-2-ピロリドン、シクロヘキシルピロリドン、2-オキサゾリドン、1,3-ジメチル-2-イミダゾリジノン、γ-ブチロラクトン等、スルホキシド類例えば、ジメチルスルホキシド等、スルホン類例えば、スルホラン等、尿素、アセトニトリル、アセトン等、が挙げられる。好ましい水溶性有機溶剤としては、多価アルコールエーテル類、複素環類が挙げられ、これらを併用して使用することが好ましい。多価アルコールエーテル類では、いわゆるグリコールエーテル類が好ましく、具体的には、トリプロピレングリコールモノメチルエーテル、ジプロピレングリコールモノメチルエーテル、ジプロピレングリコールジメチルエーテルが好ましい。複素環類としては、2-ピロリドン、γ-ブチロラクトン等が好ましく、2-ピロリドンが特に好ましい。特に沸点の高い溶媒は吐出性向上の観点で好ましく用いることができ、常圧での沸点が120°C以上であることが好ましく、150°C以上であることがさらに好ましい。水溶性有機溶剤は、単独もしくは複数を併用しても良い。水溶性有機溶剤のインク組成物中の添加量としては、総量で1~60質量であり、好ましくは2~35質量である。本発明において成分Eとして水溶性有機溶剤を含有する場合、成分Dと成分Eの含有比率質量基準は、成分D:成分E=1:0.1~1:10であることが好ましく、1:0.2~1:5であることがさらに好ましく、1:0.2~1:2であることがさらにより好ましく、1:0.3~1:1であることが最も好ましい。界面活性剤本発明のインク組成物には、界面活性剤を添加することができる。好ましく使用される界面活性剤としては、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレンポリオキシプロピレンブロックコポリマー類等のノニオン性界面活性剤、アルキルアミン塩類、第四級アンモニウム塩類等のカチオン性界面活性剤が挙げられる。特にアニオン性界面活性剤およびノニオン性界面活性剤を好ましく用いることができる。また、本発明においては、高分子界面活性剤も用いることができ、以下の水溶性樹脂が、吐出安定性の観点から好ましい高分子界面活性剤として挙げられる。水溶性樹脂として好ましく用いられるのは、スチレン-アクリル酸-アクリル酸アルキルエステル共重合体、スチレン-アクリル酸共重合体、スチレン-マレイン酸-アクリル酸アルキルエステル共重合体、スチレン-マレイン酸共重合体、スチレン-メタクリル酸-アクリル酸アルキルエステル共重合体、スチレン-メタクリル酸共重合体、スチレン-マレイン酸ハーフエステル共重合体、ビニルナフタレン-アクリル酸共重合体、ビニルナフタレン-マレイン酸共重合体等を挙げることができる。ラテックス本発明のインク組成物には、ラテックスを添加することができる。本発明に用いうるラテックスとしては、例えば、スチレン-ブタジエン共重合体、ポリスチレン、アクリロニトリル-ブタジエン共重合体、アクリル酸エステル共重合体、ポリウレタン、シリコン-アクリル共重合体およびアクリル変性フッ素授脂等のラテックスが挙げられる。ラテックスは、乳化剤を用いてポリマー粒子を分散させたものであっても、また乳化剤を用いないで分散させた所謂ソープフリーラテックスであってもよい。乳化剤としては界面活性剤が多く用いられるが、スルホン酸基、カルボン酸基等の水に可溶な基を有するポリマー例えば、可溶化基がグラフト結合しているポリマー、可溶化基を持つ単量体と不溶性の部分を持つ単量体とから得られるポリマーを用いることも好ましい。本発明のインク組成物に用いられるラテックスにおけるポリマー粒子の体積平均粒径は10nm以上、300nm以下であることが好ましく、10nm以上、100nm以下であることがより好ましい。インク組成物中のラテックスの平均粒径が上記範囲において、画像の光沢感の向上や、耐水性、耐擦過性の向上を達成できる。ラテックス中のポリマー粒子の平均粒子径は、光散乱法、電気泳動法、レーザードップラー法を用いた市販の粒径測定機器により求めることができる。本発明のインク組成物において、ラテックスを用いる場合、その添加量は、固形分添加量で0.1質量以上、20質量以下となるように添加されることが好ましく、ラテックスの固形分添加量を0.5質量以上、10質量以下とすることが特に好ましい。水性ポリマー本発明のインク組成物には、成分Aと異なる水性ポリマーを添加することができる。水性ポリマーの好ましい例としては、天然高分子が挙げられ、その具体例としては、にかわ、ゼラチン、ガゼイン、若しくはアルブミンなどのたんぱく質類、アラビアゴム、若しくはトラガントゴムなどの天然ゴム類、サボニンなどのグルコシド類、アルギン酸及びアルギン酸プロピレングリコールエステル、アルギン酸トリエタノールアミン、若しくはアルギン酸アンモニウムなどのアルギン酸誘導体、メチルセルロース、カルボキシメチルセルロース、ヒドロキシエチルセルロース、若しくはエチルヒドロキシルセルロースなどのセルロース誘導体が挙げられる。水性ポリマーの他の好ましい例としては、合成高分子が挙げられ、例えば、ポリビニルアルコール類、ポリビニルピロリドン類、ポリアクリル酸、アクリル酸-アクリルニトリル共重合体、アクリル酸カリウム-アクリルニトリル共重合体、酢酸ビニル-アクリル酸エステル共重合体、若しくはアクリル酸-アクリル酸エステル共重合体などのアクリル系樹脂、スチレン-アクリル酸共重合体、スチレン-メタクリル酸共重合体、スチレン-メタクリル酸-アクリル酸エステル共重合体、スチレン-α-メチルスチレン-アクリル酸共重合体、若しくはスチレン-α-メチルスチレン-アクリル酸-アクリル酸エステル共重合体などのスチレンアクリル酸樹脂、スチレン-マレイン酸共重合体、スチレン-無水マレイン酸共重合体、ビニルナフタレン-アクリル酸共重合体、ビニルナフタレン-マレイン酸共重合体、及び酢酸ビニル-エチレン共重合体、酢酸ビニル-脂肪酸ビニルエチレン共重合体、酢酸ビニル-マレイン酸エステル共重合体、酢酸ビニル-クロトン酸共重合体、酢酸ビニル-アクリル酸共重合体などの酢酸ビニル系共重合体及びそれらの塩が挙げられる。これらの中で、特に好ましい例としては、ポリビニルピロリドン類が挙げられる。本発明に用いうる水溶性ポリマーの分子量は、1,000以上200,000以下が好ましい。更には、3,000以上20,000以下がより好ましい。水溶性ポリマーの添加量は、溶解された顔料に対して10質量以上1,000質量以下が好ましい。更には、50質量以上200質量以下がより好ましい。重合開始剤本発明のインク組成物は、本発明の効果を阻害しない範囲で重合開始剤を含有しても良い。重合開始剤は水溶性であることが好ましく、水溶性の程度としては、25°Cにおいて蒸留水に0.5質量以上溶解することが好ましく、1以上溶解することが好ましく、3質量以上溶解することが特に好ましい。また、α-アミノケトン類及びアシルフォスフィンオキシド類からなる群より選択される重合開始剤を用いることが好ましい。α-アミノケトン類に包含される化合物の例としては、2-メチル-1-フェニル-2-モルフォリノプロパン-1-オン、2-メチル-1-[4-ヘキシルフェニル]-2-モルフォリノプロパン-1-オン、2-エチル-2-ジメチルアミノ-1-4-モルフォリノフェニル-ブタノン-1等が挙げられる。また、BASFジャパン社製のイルガキュアシリーズ、例えばイルガキュア907、イルガキュア369、イルガキュア379等の如き市販品としても入手可能であり、これらもα-アミノケトン類に包含される化合物であり、本発明に好適に使用しうる。アシルフォスフィンオキシド類に包含される化合物の例としては、例えば、[2,4,6-トリメチルベンゾイル-ジフェニル-フォスフィンオキサイド]は、DarocurTPOBASFジャパン社製の商品名で入手可能であり、[ビス2,4,6-トリメチルベンゾイル-フェニルフォスフィンオキシド]は、Irgacure819BASFジャパン社製の商品名で入手可能である。本発明のインク組成物は、重合開始剤として、上記したアシルフォスフィンオキシド類が重合開始剤として好ましいが、本発明の効果を損なわない限り、他の重合開始剤を用いてもよい。またアシルフォスフィンオキシド類との併用も可能である。この場合水溶性の重合開始剤を用いることが好ましい。水溶性は25°Cにおいて蒸留水に0.5質量以上溶解することが好ましく、1質量以上溶解することが好ましく、3質量以上溶解することが特に好ましい。他の公知の重合開始剤としては、例えば、カンファーキノン、ベンゾフェノン、ベンゾフェノン誘導体、アセトフェノン、アセトフェノン誘導体、例えば、α-ヒドロキシシクロアルキルフェニルケトン類又は2-ヒドロキシ-2-メチル-1-フェニル-プロパノン、ジアルコキシアセトフェノン類、α-ヒドロキシ-又は4-アロイル-1,3-ジオキソラン類、ベンゾインアルキルエーテル類、及びベンジルケタール類、例えば、ベンジルジメチルケタール、グリオキサル酸フェニル及びその誘導体、二量体グリオキサル酸フェニル、ペルエステル類、例えば、ベンゾフェノンテトラカルボン酸ペルエステル類例えば、EP1126,541に記載されるような、ハロメチルトリアジン類、例えば、2-2-4-メトキシ-フェニル-ビニル-4,6-ビス-トリクロロメチル1,3,5トリアジン、2-4-メトキシ-フェニル-4,6-ビス-トリクロロメチル1,3,5トリアジン、2-3,4-ジメトキシ-フェニル-4,6-ビス-トリクロロメチル1,3,5トリアジン、2-メチル-4,6-ビス-トリクロロメチル1,3,5トリアジン、ヘキサアリールビスイミダゾール/共同開始剤系、例えば、2-メルカプトベンゾチアゾールと組合せたオルト-クロロヘキサフェニル-ビスイミダゾール;フェロセニウム化合物又はチタノセン類titanocenes、例えば、ジシクロペンタジエニル-ビス2,6-ジフルオロ-3-ピロロ-フェニルチタン;例えば、GB2,339,571に記載されるようなO-アシルオキシムエステル化合物との混合物を使用することもできる。共同開始剤として、ホウ酸化合物を使用することもできる。本発明のインク組成物における重合開始剤の含有量は、インク組成物100質量部に対して、好ましくは0~10質量部が好ましく、より好ましくは0~5質量部、さらに好ましくは0~3質量部の範囲で含有されるのが適当である。なお、ここで重合開始剤の含有量とは、重合開始剤の総含有量を意味する。増感色素本発明のインク組成物には、成分Bと異なる増感色素を添加することができる。本発明においては、公知の増感色素を併用することができ、活性エネルギー線照射時の硬化性向上の観点から増感色素を併用することが好ましい。溶解性としては蒸留水に対して室温において、0.5質量以上溶解するものが好ましく、1質量以上溶解するものがより好ましく。3質量以上溶解するものが特に好ましい。併用しうる公知の増感色素の例としては、ベンゾフェノン、チオキサントン、特にまたイソプロピルチオキサントン、アントラキノン及び3-アシルクマリン誘導体、ターフェニル、スチリルケトン及び3-アロイルメチレンチアゾリン、ショウノウキノン、エオシン、ローダミン及びエリスロシンなどが挙げられる。重合性化合物本発明のインク組成物は、重合性化合物を含有しても良い。重合性化合物は、分子中にラジカル重合可能なエチレン性不飽和結合を少なくとも1つ有する水溶性の化合物であれば、どのようなものでもよく、モノマー、オリゴマー、ポリマー等の化学形態を持つものが含まれる。特定重合性化合物は1種のみ用いてもよく、また目的とする特性を向上するために任意の比率で2種以上を併用してもよい。好ましくは2種以上併用して用いることが、反応性、物性などの性能を制御する上で好ましい。本発明で用いられる重合性化合物は、室温において蒸留水に少なくとも2質量以上溶解するものであるが、15質量以上溶解することが好ましく、任意の割合で水と均一に混合するものが特に好ましい。重合性化合物の例としては、アクリル酸、メタクリル酸、イタコン酸、クロトン酸、イソクロトン酸、マレイン酸等の不飽和カルボン酸及びそれらのエステル類、およびそれらの塩、エチレン性不飽和基を有する無水物、アクリロニトリル、スチレン、更に種々の不飽和ポリエステル、不飽和ポリエーテル、不飽和ポリアミド、不飽和ウレタン、ビニルエーテル、アリルエーテル等が挙げられ、アクリル酸、メタクリル酸およびそれらのエステル、塩が好ましい。本発明で用いることができる重合性化合物は水溶性を付与するために、ポリエチレンオキシ鎖、ポリプロピレンオキシ鎖、あるいはイオン性基例えばカルボキシル基、スルホ基などを有することが好ましい。ポリエチレンオキシ鎖、ポリプロピレンオキシ鎖、を有する場合はエチレンオキシ、プロピレンオキシのユニットの数は1~10の範囲であることが好ましく、より好ましくは1~5の範囲である。感度、滲み、記録媒体との密着性をより改善するためには、ラジカル重合性化合物として、モノアクリレートと、分子量400以上、好ましくは500以上の多官能アクリレートモノマー又は多官能アクリレートオリゴマーを併用することが好ましい。特に、PETフィルムやPPフィルムといった柔軟な記録媒体への記録に使用するインク組成物においては、上記化合物群の中から選ばれるモノアクリレートと、多官能アクリレートモノマー又は多官能アクリレートオリゴマーとの併用は、膜に可撓性を持たせて密着性を高めつつ、膜強度を高められるため好ましい。さらに、単官能、二官能、三官能以上の多官能モノマーの少なくとも3種の重合性化合物を併用する態様が、安全性を維持しつつ、更に、感度、滲み、記録媒体との密着性をより改善することができるという観点から好ましい。本発明に係るインクには、上述した各構成要素に加えて、必要に応じて、吐出安定性、プリントヘッドやインクカートリッジ適合性、保存安定性、画像保存性、その他の諸性能向上の目的に応じて、公知の各種添加剤、例えば、粘度調整剤、表面張力調整剤、防腐剤、比抵抗調整剤、皮膜形成剤、分散剤、界面活性剤、紫外線吸収剤、酸化防止剤、退色防止剤、防ばい剤、防錆剤、固体湿潤剤、シリカ微粒子等を適宜選択して用いることができ、例えば、流動パラフィン、ジオクチルフタレート、トリクレジルホスフェート、シリコンオイル等の油滴微粒子、特開昭57-74193号、同57-87988号及び同62-261476号に記載の紫外線吸収剤、特開昭57-74192号、同57-87989号、同60-72785号、同61-146591号、特開平1-95091号及び同3-13376号等に記載されている退色防止剤、特開昭59-42993号、同59-52689号、同62-280069号、同61-242871号および特開平4-219266号等に記載されている蛍光増白剤、硫酸、リン酸、クエン酸、水酸化ナトリウム、水酸化カリウム、炭酸カリウム等のpH調整剤等を挙げることができる。<インク組成物の調製方法>本発明に係るインク組成物の調製方法としては、特に制限はなく、各成分を、ボールミル、遠心ミル、遊星ボールミルなどの容器駆動媒体ミル、サンドミルなどの高速回転ミル、撹拌槽型ミルなどの媒体撹拌ミル、ディスパーなどの簡単な分散機により撹拌、混合し、分散させることにより調製することができる。各成分の添加順序については任意である。また、分散粒子をより微細化するために、ビーズミルや高圧噴射ミルなどの分散機を用いて混合してもよい。また、顔料や高分子分散剤の種類によっては、顔料分散前のプレミックス時にアニオン性樹脂を添加するようにしてもよい。本発明のインク組成物は、25°Cにおける表面張力が20~40mN/mであることが好ましい。表面張力は、AutomaticSurfaceTensiometerCBVP-Z協和界面科学株製を用い、25°Cの条件下で測定されるものである。また、粘度は、1~40mPasが好ましく、3~30mPasがより好ましい。インク組成物の粘度は、VISCOMATEVM-10A-LCMCマテリアルズ株製やVISCOMETERTV-22TOKISANGYOCO.LTD製などの市販の粘度計を用い、25°Cの条件下で測定されるものである。≪画像形成方法≫本発明の画像形成方法は、前記インク組成物を記録媒体に付与するインク付与工程と、前記インク組成物に活性エネルギー線を照射する照射工程とを含むことを特徴とする。これらの工程を行うことで、記録媒体上に定着したインク組成物による画像が形成される。<インク付与工程>以下、本発明の画像形成方法における、インク付与工程について説明する。本発明におけるインク付与工程は、前記インク組成物を記録媒体に付与する工程であれば限定されない。本発明の画像形成方法に用いられるインクジェット記録装置としては、特に制限はなく、目的とする解像度を達成し得る公知のインクジェット記録装置を任意に選択して使用することができる。すなわち、市販品を含む公知のインクジェット記録装置であれば、いずれも、本発明の画像形成方法における記録媒体へのインク組成物の吐出を実施することができる。本発明で用いることのできるインクジェット記録装置としては、例えば、インク供給系、温度センサー、加熱手段を含む装置が挙げられる。インク供給系は、例えば、本発明のインク組成物を含む元タンク、供給配管、インクジェットヘッド直前のインク供給タンク、フィルター、ピエゾ型のインクジェットヘッドからなる。ピエゾ型のインクジェットヘッドは、好ましくは1~100pl、より好ましくは8~30plのマルチサイズドットを、好ましくは320×320~4,000×4,000dpidotperinch、より好ましくは400×400~1,600×1,600dpi、さらに好ましくは720×720dpiの解像度で吐出できるよう駆動することができる。なお、本発明でいうdpiとは、2.54cm当たりのドット数を表す。本発明のインク組成物は、吐出されるインク組成物を一定温度にすることが望ましいことから、インクジェット記録装置には、インク組成物温度の安定化手段を備えることが好ましい。一定温度にする部位はインクタンク中間タンクがある場合は中間タンクからノズル射出面までの配管系、部材の全てが対象となる。すなわち、インク供給タンクからインクジェットヘッド部分までは、断熱及び加温を行うことができる。温度コントロールの方法としては、特に制約はないが、例えば、温度センサーを各配管部位に複数設け、インク組成物の流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断若しくは断熱されていることが好ましい。加熱に要するプリンタ立上げ時間を短縮するため、あるいは熱エネルギーのロスを低減するために、他部位との断熱を行うとともに、加熱ユニット全体の熱容量を小さくすることが好ましい。上記のインクジェット記録装置を用いて、インク組成物の吐出はインク組成物を好ましくは25~80°C、より好ましくは25~50°Cに加熱して、インク組成物の粘度を、好ましくは3~15mPas、より好ましくは3~13mPasに下げた後に行うことが好ましい。特に、本発明のインク組成物として、25°Cにおけるインク組成物の粘度が50mPas以下であるものを用いると、良好に吐出が行えるので好ましい。この方法を用いることにより、高い吐出安定性を実現することができる。吐出時のインク組成物の温度はできるだけ一定に保つことが好ましい。本発明において、インク組成物の温度の制御幅は、好ましくは設定温度の±5°C、より好ましくは設定温度の±2°C、さらに好ましくは設定温度±1°Cとすることが適当である。本発明において、記録媒体としては、特に限定されず、支持体や記録材料として公知の記録媒体を使用することができる。記録媒体としては、例えば、紙、プラスチック例えば、ポリエチレン、ポリプロピレン、ポリスチレン等がラミネートされた紙、金属板例えば、アルミニウム、亜鉛、銅等、プラスチックフィルム例えば、ポリ塩化ビニル樹脂、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等、上述した金属がラミネートされ又は蒸着された紙又はプラスチックフィルム等が挙げられる。中でも、本発明のインク組成物は密着性に優れるため、記録媒体として非吸収性記録媒体に対して好適に使用することができ、密着性の観点から、ポリ塩化ビニル、ポリエチレンテレフタレート、ポリエチレン等のプラスチック基材が好ましく、ポリ塩化ビニル樹脂基材がより好ましく、ポリ塩化ビニル樹脂シート又はフィルムがさらに好ましい。<照射工程>以下、本発明の画像形成方法における、照射工程について説明する。本発明における照射工程は、前記記録媒体上に付与されたインク組成物に活性エネルギー線を照射する工程であれば限定されない。本発明のインク組成物に活性エネルギー線を照射することで、インク組成物中の化合物の架橋反応が進行し、画像を定着させ、印画物の耐溶剤性等を向上させることが可能となる。この照射工程により、成分Aの架橋反応が起こり、インク組成物中に下記一般式5で表されるの架橋構造が形成される。式5中、Ra、Rb、Rm及びRnは各々独立に、炭素数1~4のアルキル基を表し、Ra及びRbは互いに結合して4~6員環を形成してもよい。Rm及びRnは互いに結合して4~6員環を形成してもよい。Ra及びRbは、好ましい範囲も含めて、式1に記載されたものと同様である。Rmは好ましい範囲も含めて式1に記載されたRaと同様である。Rnは好ましい範囲も含めて式1に記載されたRbと同様である。なお、一般式5における波線は、成分Aにおける結合位置を表す。以下、一般式5における波線は同義である。前記照射工程で用いることができる活性エネルギー線としては、紫外線以下、UV光とも称する、可視光腺、電子線等をあげることができ、UV光を使用することが好ましい。UV光のピーク波長は、必要に応じて用いられる増感色素の吸収特性にもよるが、例えば、200~405nmであることが好ましく、250~405nmであることがより好ましく、250~395nmであることが更に好ましい。UV光の出力は、2,000mJ/cm2以下であることが好ましく、より好ましくは、10mJ/cm2~2,000mJ/cm2であり、更に好ましくは、20mJ/cm2~1,000mJ/cm2であり、特に好ましくは、50mJ/cm2~800mJ/cm2である。更に、UV光は、露光面照度が、例えば、10mW/cm2~2,000mW/cm2、好ましくは、20mW/cm2~1,000mW/cm2で照射されることが適当である。UV光源としては、水銀ランプやガス固体レーザー等が主に利用されており、水銀ランプ、メタルハライドランプが広く知られている。また、GaN系半導体紫外発光デバイスへの置き換えは産業的、環境的にも非常に有用であり、LEDUV-LED、LDUV-LDは小型、高寿命、高効率、低コストであり、UV光源として期待されている。本発明のインク組成物は、このようなUV光に、例えば、0.01秒~120秒、好ましくは、0.1秒~90秒照射されることが適当である。照射条件並びに基本的な照射方法は、特開昭60-132767号公報に開示されている。具体的には、インクの吐出装置を含むヘッドユニットの両側に光源を設け、いわゆるシャトル方式でヘッドユニットと光源を走査する方式や、駆動を伴わない別光源によって行われ、駆動を伴わない別光源によって行われる方式が好ましい。活性エネルギー線の照射は、インク着弾、熱定着後、一定時間例えば、0.01秒~60秒、好ましくは、0.01秒~30秒、より好ましくは、0.01秒~15秒をおいて行われることになる。<加熱乾燥工程>記録媒体上に吐出されたインク組成物は、加熱手段により成分Dおよび必要に応じて併用される水溶性有機溶剤が蒸発されることにより定着されることが好ましい。吐出された本発明のインク組成物に熱を加え、定着する工程について説明する。加熱手段としては、成分Dおよび必要に応じて併用される水溶性有機溶剤を乾燥させることができればよく、限定されないが、ヒートドラム、温風、赤外線ランプ、熱オーブン、ヒート版加熱などを使用することができる。加熱温度は、インク組成物中に存在する成分Dおよび必要に応じて併用される水溶性有機溶剤が蒸発し、かつ成分Aおよび、必要に応じて添加されるポリマーバインダーの皮膜を形成することができれば特に制限はないが、40°C以上であればその効果が得られ、40°C~150°C程度が好ましく、より好ましくは、40°C~80°C程度である。温度が100°Cを超えてくると、記録媒体が変形等を生じ搬送に不具合を生じたりする場合がある。なお、乾燥/加熱時間は、インク組成物中に存在する成分Dおよび必要に応じて併用される水溶性有機溶剤が蒸発し、かつ樹脂剤の皮膜を形成することができれば特に制限はなく、用いるインク組成物の組成印刷速度を加味して適宜設定することができる。加熱により定着された前記溶剤型インク組成物は、必要に応じ、UV光を照射して、さらに光定着することができる。印刷物の強度、耐水性、耐溶剤性を向上するためにUV光による定着をすることが好ましい。≪印画物≫本発明の印画物は、本発明の画像形成方法によって記録されたことを特徴とする。本発明の印画物は、本発明の画像形成方法によって記録された印画物であることから、記録された画像の耐溶剤性及び基材への密着性に優れた印画物となる。以下、本発明を実施例により具体的に説明するが、本発明はこれらの実施例に限定されるものではない。なお、特に断りのない限り、部及びは質量基準である。実施例、比較例で使用した顔料分散物、インク組成部の素材を以下に示す。<ポリマー分散剤D-1の合成>攪拌機、冷却管を備えた500mlの三口フラスコにメチルエチルケトン44gを加えて窒素雰囲気下で72°Cに加熱し、ここにメチルエチルケトン25gにジメチル2,2’-アゾビスイソブチレート0.43g、ベンジルメタクリレート30g、メタクリル酸5g、及びメチルメタクリレート15gを溶解した溶液を3時間かけて滴下した。滴下終了後、さらに1時間反応した後、メチルエチルケトン1gにジメチル2,2’-アゾビスイソブチレート0.21gを溶解した溶液を加え、78°Cに昇温して4時間加熱した。得られた反応溶液は大過剰量のヘキサンに2回再沈殿し、析出した樹脂を乾燥し、ポリマー分散剤D-1を43g得た。得られた樹脂の組成は、1H-NMRで確認し、GPCより求めた重量平均分子量Mwは42,000であった。さらに、JIS規格JISK0070:1992に記載の方法により酸価を求めたところ、65.4mgKOH/gであった。<樹脂被覆顔料の分散物の調製>樹脂被覆シアン顔料分散物ピグメントブルー15:3フタロシアニンブルーA220、大日精化株製10部と、上記ポリマー分散剤D-1を5部と、メチルエチルケトン42部と、1mol/LNaOH水溶液5.3部と、イオン交換水87.2部とを混合し、ビーズミルにより0.1mmφジルコニアビーズを用いて2~5時間分散した。得られた分散物を減圧下、55°Cでメチルエチルケトンを除去し、更に一部の水を除去することにより、顔料濃度が10.2質量の樹脂被覆シアン顔料の分散物A着色粒子を得た。樹脂被覆マゼンタ顔料分散物上記樹脂被覆シアン顔料分散物の調製において、顔料として用いたフタロシアニンブルーA220の代わりに、ChromophthalJetMagentaDMQピグメントレッド122、BASFジャパン社製を用いた以外は上記と同様にして樹脂被覆マゼンタ顔料の分散物B着色粒子を得た。樹脂被覆イエロー顔料分散物上記樹脂被覆シアン顔料分散物の調製において、顔料として用いたフタロシアニンブルーA220の代わりに、IrgaliteYellowGSピグメントイエロー74、BASFジャパン社製を用いた以外は上記と同様にして樹脂被覆イエロー顔料の分散物C着色粒子を得た。樹脂被覆ブラック顔料分散物上記樹脂被覆シアン顔料分散物の調製において、顔料として用いたフタロシアニンブルーA220の代わりに、顔料分散体CAB-O-JETTM200カーボンブラック、CABOT社製を用いた以外は上記と同様にして樹脂被覆ブラック顔料の分散物D着色粒子を得た。<成分A前記構造式1で表される基を2つ以上有する化合物>成分A構造式1で表される基を2つ以上有する化合物は、特開昭52-988号公報を参考に合成を行った。<成分B前記一般式2で表される化合物>成分B前記一般式2で表される化合物は、ティーエッチジェームズ著ザセオリーオブフォトグラフィックプロセスT.H.James編TheTheoryofPhotographicProcess第4版、MacmillanCo.,NewYork1977、エフエムハマー著ザシアニンダイズアンドリレイティドコムパウンズF.M.Hamer著TheCyanineDyesandRelatedCompoundsJohnWileySonsCo.,NewYork1964及び特開昭61-203443号明細書等を参考にして合成した。<成分E水溶性有機溶剤>2-ピロリドンシグマアルドリッチジャパン株式会社製2-メチルプロパンジオールシグマアルドリッチジャパン株式会社製ジプロピレングリコールモノメチルエーテルシグマアルドリッチジャパン株式会社製γ-ブチロラクトンシグマアルドリッチジャパン株式会社製<ポリマーバインダー>A-C実施例及び比較例で使用する化合物のうち、製造元の記載のない化合物は、公知の方法、又は、公知の方法を応用し、合成した。実施例1~9、及び比較例1~3<インク組成物の調製>得られた色材分散物A~Dを用い、下記表に示す組成の実施例1~9、及び比較例1~3のインク組成物を、ミキサーシルバーソン社製L4Rを用いて2,500回転/分にて撹拌して、それぞれ調製した。得られたインク組成物は、プラスチック製のディスポーザブルシリンジに詰め、ポリフッ化ビニリデンPVDF製の孔径5μmフィルタミリポア社製のMillex-SV、直径25mmにて濾過して完成インクとした。なお、下表における配合量の各数値は、質量部を表す。また、インク組成物の粘度を、VISCOMATEVM-10A-LCMCマテリアルズ株製を用い、25°Cの条件下で測定したところ、実施例1~9の粘度は8~17mPasであった。<インクジェット画像記録方法>次に、インクジェット記録装置として、市販のインクジェットプリンタローランドディー.ジー.社製SP-300Vを用意した。得られた各インク組成物を上記インクジェットプリンタに装填し、ポリ塩化ビニルシートエイブリィデニソン社製、AVERY400GLOSSWHITEPERMANENTに画像を形成し、以下の各評価用の印画物を得た。さらに、発光ダイオードUV-LED、日亜化学工業株製NC4U134を用いて紫外光の照射をおこなった。前記LEDは1チップから波長365nmの紫外光を出力するものであって、電流量をコントロールレンズを用いて集光することにより、表面での照度を1,000mW/cm2に設定し、露光エネルギーが700mJ/cm2になるように露光時間secを調整した。得られた各インク組成物及び印刷物を使用し、以下の評価を行った。評価結果を下表に示す。<密着性評価クロスハッチテスト>基材との密着性評価方法としてクロスハッチテストJISK5600-5-6を行った。上記インクジェット画像記録方法に従い、画像部の平均膜厚が12μmのベタ画像を描画した。その後、各々の印刷物に対して、クロスハッチテストを実施した。なお、評価は、JISK5600-5-6に従い、0~5の6段階評価とした。ここで、評価0がカットの縁が完全に滑らかで、どの格子の目にも剥がれがないことを意味する。なお、評価3までは実用上問題のないレベルである。<耐溶剤性評価>上記インクジェット画像記録方法に従い、平均膜厚が12μmのベタ画像の描画を行った後、印刷物の表面をイソプロピルアルコールと2-ブタノンの混合溶剤1/1体積を含浸した綿棒にてこすり、以下の基準で評価した。A:10回以上こすっても、画像に変化が認められなかった。B:5~9回のこすりで、画像の濃度が低下した。C:2~4回のこすりで、画像の濃度が低下した。D:1回こすっただけで、画像の濃度が著しく低下した。<吐出性評価>上記インクジェットプリンタを用いて、標準印刷モードにて30分間吐出し、停止後、5分間経過した後に記録媒体エイブリィデニソン社製、AVERY400GLOSSWHITEPERMANENT上に標準印刷モードにてベタ画像及び細線を記録して得られた画像5cm×5cmを観察した。観察した画像を下記の評価基準に従って目視により評価した。A:抜けの発生等によるドット欠けの発生が認められず、良好な画像が得られた。B:抜けの発生等によるドット欠けの発生がわずかに認められたが、実用上支障を来さない程度であった。C:抜けの発生等によるドット欠けの発生があり、実用に耐えない画像であった。D:正常な吐出ができなかった。<インク組成物の保存安定性評価>得られたインク組成物を容器に密封し、45°Cで4週間経時させたのち、上記の吐出性評価と同様の評価を実施し、同様の基準で評価した。前記表1に示すように、本発明における実施例では、密着性、耐溶剤性、吐出性及び保存安定性のいずれにおいても優れた効果が得られた。これに対し、比較例では、密着性、耐溶剤性、吐出性及び保存安定性のすべてにおいて優れた効果が得られたものはなかった。"